(57)【要約】  本開示は、２５℃及び１Ｈｚの周波数での複素粘度が少なくとも約４５００Ｐａ−ｓである重合性エポキシ−アクリレート樹脂組成物と、重合性エポキシアクリレート樹脂成分中に部分的に又は完全に埋め込まれた研磨粒子と、を含む、硬化性組成物に関する。本開示はまた、このような硬化性組成物から形成された硬化組成物にも関し、研磨粒子は、硬化組成物中に部分的に又は完全に埋め込まれている。加えて、本開示は、このような硬化組成物から作製された研磨物品、並びに研磨物品を作製する方法にも関する。
2020500730.tif 000002
【特許請求の範囲】
【請求項１】
硬化性組成物であって、
（ａ）２５℃及び１Ｈｚの周波数での複素粘度が少なくとも約４５００Ｐａ−ｓである重合性エポキシ−アクリレート樹脂組成物と、
（ｂ）前記重合性エポキシ−アクリレート樹脂成分中に部分的に又は完全に埋め込まれた研磨粒子と、
を含む、組成物。
【請求項２】
前記重合性エポキシ−アクリレート樹脂成分が、テトラヒドロフルフリル（ＴＨＦ）（メタ）アクリレートコポリマー成分と、１又は複数のエポキシ樹脂と、１又は複数のヒドロキシ官能性ポリエーテルと、を含む、請求項１に記載の硬化性組成物。
【請求項３】
前記重合性エポキシ−アクリレート樹脂成分が、１又は複数のヒドロキシル含有フィルム形成ポリマーを更に含む、請求項１又は２に記載の硬化性組成物。
【請求項４】
１又は複数の光重合開始剤を更に含む、請求項１〜３のいずれか一項に記載の硬化性組成物。
【請求項５】
前記ＴＨＦ（メタ）アクリレートコポリマー成分が、１又は複数のＴＨＦ（メタ）アクリレートモノマーと、１又は複数のＣ１〜Ｃ８（メタ）アクリレートエステルモノマーと、１又は複数の任意選択のカチオン反応性官能性（メタ）アクリレートモノマーと、を含む、請求項２〜４のいずれか一項に記載の硬化性組成物。
【請求項６】
前記ＴＨＦ（メタ）アクリレートコポリマー成分が、（Ａ）４０〜６０重量％のテトラヒドロフルフリル（メタ）アクリレートと、（Ｂ）４０〜６０重量％のＣ１〜Ｃ８アルキル（メタ）アクリレートエステルモノマーと、（Ｃ）０〜１０重量％のカチオン反応性官能性モノマーとの、重合モノマー単位を含み、（Ａ）〜（Ｃ）の和がＴＨＦＡコポリマーの１００重量％である、請求項２〜５のいずれか一項に記載の硬化性組成物。
【請求項７】
前記硬化性組成物が、ｉ）約１５〜約５０重量部の前記ＴＨＦ（メタ）アクリレートコポリマー成分と、ｉｉ）約２５〜約５０重量部の前記１又は複数のエポキシ樹脂と、ｉｉｉ）約５〜約１５重量部の前記１又は複数のヒドロキシ官能性ポリエーテルと、ｉｖ）約１０〜約２５重量部の範囲の１又は複数のヒドロキシル含有フィルム形成ポリマーと、を含み、ｉ）〜ｉｖ）の和が１００重量部であり、ｖ）ｉ）〜ｉｖ）の１００部に対して約０．１〜約５重量部の光重合開始剤を含む、請求項２〜６のいずれか一項に記載の硬化性組成物。
【請求項８】
前記１又は複数のヒドロキシ官能性ポリエーテルが、１又は複数の液状ヒドロキシ官能性ポリエーテルである、請求項２〜７のいずれか一項に記載の硬化性組成物。
【請求項９】
前記光重合開始剤が、カチオン性光重合開始剤である、請求項４〜８のいずれか一項に記載の硬化性組成物。
【請求項１０】
前記研磨粒子が、形成研磨粒子を含む、請求項１〜９のいずれか一項に記載の硬化性組成物。
【請求項１１】
前記研磨粒子が、前記硬化組成物中に部分的に又は完全に埋め込まれている、請求項１〜１０のいずれか一項に記載の硬化性組成物から形成された硬化組成物。
【請求項１２】
前記硬化組成物が、約０．０１〜約０．５Ｎ−ｍｍの剛性を有する、請求項１１に記載の硬化組成物。
【請求項１３】
請求項１１に記載の硬化組成物を研磨層として含む、研磨物品。
【請求項１４】
サイズコート、スーパーサイズコート、及びバッキングのうちの少なくとも１つを更に含む、請求項１３に記載の研磨物品。
【請求項１５】
サイズコート第１主面及びサイズコート第２主面を有するサイズコートを更に含み、前記研磨層が、研磨層第１主面及び研磨層第２主面を有し、前記研磨層第１主面が前記サイズコート第２主面と直接接触している、請求項１３に記載の研磨物品。
【請求項１６】
実質的に全体の研磨層第１主面が、実質的に全体のサイズコート第２主面と直接接触している、請求項１５に記載の研磨物品。
【請求項１７】
バッキング第１主面及びバッキング第２主面を有するバッキングを更に含み、前記バッキング第１主面が前記研磨層第２主面と直接接触している、請求項１３、１５及び１６のいずれか一項に記載の研磨物品。
【請求項１８】
実質的に全体のバッキング第１主面が、実質的に全体の研磨層第２主面と直接接触している、請求項１７に記載の研磨物品。
【請求項１９】
スーパーサイズコート第１主面及びスーパーサイズコート第２主面を有するスーパーサイズコートを更に含み、前記スーパーサイズコート第２主面が前記サイズコート第１主面と直接接触している、請求項１３及び１５〜１８のいずれか一項に記載の研磨物品。
【請求項２０】
実質的に全体のスーパーサイズコート第２主面が、実質的に全体のサイズコート第１主面と直接接触している、請求項１９に記載の研磨物品。
【請求項２１】
バッキング第１主面及びバッキング第２主面を有するバッキングを更に含み、前記バッキング第１主面が前記研磨層第２主面と直接接触している、請求項１３及び１５〜２０のいずれか一項に記載の研磨物品。
【請求項２２】
実質的に全体のバッキング第１主面が、実質的に全体の前記研磨層第２主面と直接接触している、請求項２１に記載の研磨物品。
【請求項２３】
請求項１３に記載の研磨物品を作製する方法であって、
第１のライナ主面及び第１のライナ第２主面を有する第１のライナと、第２のライナ第１主面及び第２のライナ第２主面を有する第２のライナとの間に、硬化性組成物第１主面及び硬化性組成物第２主面を有する硬化性組成物をコーティングすることであって、ここで、前記第１のライナ第２主面が実質的に全体の硬化性組成物第１主面と直接接触し、かつ前記第２のライナ第１主面が実質的に全体の硬化性組成物第２主面と直接接触している、前記コーティングすることと、
前記第１のライナを剥がして前記硬化性組成物第１主面を露出させることと；
研磨粒子を、前記硬化性組成物第１主面上に堆積させることであって、ここで、前記研磨粒子が前記硬化性組成物第１主面中に部分的又は完全に埋め込まれている、前記堆積させることと、
前記硬化性組成物を硬化させて、前記研磨粒子を含む研磨層第１主面、及び研磨層第２主面を有する研磨層を形成することであって、ここで、前記研磨層第２主面が、実質的に全体の第２のライナ第１主面と直接接触している、前記硬化させることと、
を含む、方法。
【請求項２４】
前記研磨粒子を含む前記研磨層第１主面を、硬化性サイズコート組成物でコーティングすることと、前記硬化性サイズコート組成物を硬化させて、硬化サイズコート第１主面及び硬化サイズコート第２主面を有する硬化サイズコートを得ることとを更に含み、前記硬化サイズコート第２主面が、実質的に全体の研磨層第１主面と直接接触している、請求項２３に記載の方法。
【請求項２５】
前記硬化サイズコート第１主面を、硬化性スーパーサイズコート組成物でコーティングすることと、前記スーパーサイズコート組成物を硬化させて、硬化スーパーサイズコート第１主面及び硬化スーパーサイズコート第２主面を有する硬化スーパーサイズコートを得ることとを更に含み、前記硬化スーパーサイズコート第２主面が、実質的に全体の硬化サイズコート第１主面と直接接触している、請求項２４に記載の方法。
【請求項２６】
前記第１のライナ及び前記第２のライナのうちの少なくとも１つが、剥離性ライナである、請求項２１〜２５のいずれか一項に記載の方法。
【請求項２７】
前記第２のライナが、バッキングである、請求項２１〜２５のいずれか一項に記載の方法。
【請求項２８】
前記第２のライナを剥がすことを更に含む、請求項２１〜２５のいずれか一項に記載の方法。
【請求項２９】
請求項１３に記載の研磨物品を作製する方法であって、
硬化性組成物第１主面及び硬化性組成物第２主面を有する硬化性組成物を、ライナ主面及びライナ第２主面を有するライナ上にコーティングすることであって、ここで、前記ライナ第２主面が、実質的に全体の硬化性組成物第１主面と直接接触している、前記コーティングすることと、
研磨粒子を、前記硬化性組成物第１主面上に堆積させることであって、ここで、前記研磨粒子が、前記硬化性組成物第１主面中に部分的に又は完全に埋め込まれている、前記堆積させることと、
前記硬化性組成物を硬化させて、前記研磨粒子を含む研磨層第１主面、及び研磨層第２主面を有する研磨層を形成することであって、ここで、前記研磨層第２主面が、実質的に全体のライナ第１主面と直接接触している、前記硬化させることと、
を含む、方法。
【請求項３０】
前記研磨粒子を含む前記研磨層第１主面を、硬化性サイズコート組成物でコーティングすることと、前記硬化性サイズコート組成物を硬化させて、硬化サイズコート第１主面及び硬化サイズコート第２主面を有する硬化サイズコートを得ることとを更に含み、前記硬化サイズコート第２主面が、実質的に全体の研磨層第１主面と直接接触している、請求項２９に記載の方法。
【請求項３１】
硬化サイズコート第１主面を、硬化性スーパーサイズコート組成物でコーティングすることと、前記スーパーサイズコート組成物を硬化させて、硬化スーパーサイズコート第１主面及び硬化スーパーサイズコート第２主面を有する硬化スーパーサイズコートを得ることとを更に含み、前記硬化スーパーサイズコート第２主面が、実質的に全体の硬化サイズコート第１主面と直接接触している、請求項３０に記載の方法。
【請求項３２】
前記ライナが、剥離性ライナである、請求項２９〜３１のいずれか一項に記載の方法。
【請求項３３】
前記ライナが、バッキングである、請求項２９〜３１のいずれか一項に記載の方法。
【請求項３４】
前記ライナを剥がすことを更に含む、請求項２９〜３１のいずれか一項に記載の方法。
【請求項３５】
少なくとも約４００ＭＰａのＧ’を有する、重合エポキシ−アクリレート樹脂。
【請求項３６】
請求項３５に記載の重合エポキシ−アクリレート樹脂を含む、研磨物品。
【発明の詳細な説明】
【背景技術】
【０００１】
可撓性研磨剤は、輪郭領域の効率的かつ均一なサンディングを可能にする。既存の可撓性コーティング研磨製品は、バッキングパッドに取り付けられる前に紙又はポリマーバッキング上に支持されるか、又は手によるサンディングに使用される。更に、既存の製品を扱うにはいくつかの課題がある。例えば、紙バッキングを有する湿式又は乾式研磨剤は、水に浸したときに可撓性であるが、洗浄には時間がかかる。したがって、性能要件を満たしてはいるが既存の製品の欠点を克服していない、可撓性研磨剤についての満たされていない必要性が存在する。
【発明の概要】
【０００２】
実施形態１は、硬化性組成物であって、２５℃及び１Ｈｚの周波数での複素粘度が少なくとも約４５００Ｐａ−ｓである重合性エポキシ−アクリレート樹脂組成物と、重合性エポキシ−アクリレート樹脂成分中に部分的に又は完全に埋め込まれた研磨粒子と、を含む、組成物に関する。
【０００３】
実施形態２は、重合性エポキシ−アクリレート樹脂成分が、テトラヒドロフルフリル（tetrahydrofurfuryl、ＴＨＦ）（メタ）アクリレートコポリマー成分と、１又は複数のエポキシ樹脂と、１又は複数のヒドロキシ官能性ポリエーテルと、を含む、実施形態１の硬化性組成物に関する。
【０００４】
実施形態３は、重合性エポキシ−アクリレート樹脂成分が、１又は複数のヒドロキシル含有フィルム形成ポリマーを更に含む、実施形態１又は２に記載の硬化性組成物に関する。
【０００５】
実施形態４は、１又は複数の光重合開始剤を更に含む、実施形態１〜３のいずれか１つに記載の硬化性組成物に関する。
【０００６】
実施形態５は、ＴＨＦ（メタ）アクリレートコポリマー成分が、１又は複数のＴＨＦ（メタ）アクリレートモノマーと、１又は複数のＣ１〜Ｃ８（メタ）アクリレートエステルモノマーと、１又は複数の任意選択のカチオン反応性官能性（メタ）アクリレートモノマーと、を含む、実施形態２〜４のいずれか１つに記載の硬化性組成物に関する。
【０００７】
実施形態６は、ＴＨＦ（メタ）アクリレートコポリマー成分が、（Ａ）４０〜６０重量％のテトラヒドロフルフリル（メタ）アクリレートと、（Ｂ）４０〜６０重量％のＣ１〜Ｃ８アルキル（メタ）アクリレートエステルモノマーと、（ｃ）０〜１０重量％のカチオン反応性官能性モノマーとの、重合モノマー単位を含み、（Ａ）〜（Ｃ）の和がＴＨＦＡコポリマーの１００重量％である、実施形態２〜５のいずれか１つに記載の硬化性組成物に関する。
【０００８】
実施形態７は、硬化性組成物が、ｉ）約１５〜約５０重量部のＴＨＦ（メタ）アクリレートコポリマー成分と、ｉｉ）約２５〜約５０重量部の１又は複数のエポキシ樹脂と、ｉｉｉ）約５〜約１５重量部の１又は複数のヒドロキシ官能性ポリエーテルと、ｉｖ）約１０〜約２５重量部の範囲の１又は複数のヒドロキシル含有フィルム形成ポリマーと、を含み、ｉ）〜ｉｖ）の和が１００重量部であり、ｖ）ｉ）〜ｉｖ）の１００部に対して約０．１〜約５重量部の光重合開始剤を含む、実施形態２〜６のいずれか１つに記載の硬化性組成物に関する。
【０００９】
実施形態８は、１又は複数のヒドロキシ官能性ポリエーテルが、１又は複数の液状ヒドロキシ官能性ポリエーテルである、実施形態２〜７のいずれか１つに記載の硬化性組成物に関する。
【００１０】
実施形態９は、光重合開始剤が、カチオン性光重合開始剤である、実施形態４〜８のいずれか１つに記載の硬化性組成物に関する。
【００１１】
実施形態１０は、研磨粒子が、形成研磨粒子を含む、実施形態１〜９のいずれか１つに記載の硬化性組成物に関する。
【００１２】
実施形態１１は、研磨粒子が、硬化組成物中に部分的に又は完全に埋め込まれている、実施形態１〜１０のいずれか１つに記載の硬化性組成物から形成された硬化組成物に関する。
【００１３】
実施形態１２は、硬化組成物が、約０．０１〜約０．５Ｎ−ｍｍの剛性を有する、実施形態１１に記載の硬化組成物に関する。
【００１４】
実施形態１３は、実施形態１１の硬化組成物を研磨層として含む、研磨物品に関する。
【００１５】
実施形態１４は、サイズコート、スーパーサイズコート、及びバッキングのうちの少なくとも１つを更に含む、実施形態１３に記載の研磨物品に関する。
【００１６】
実施形態１５は、サイズコート第１主面及びサイズコート第２主面を有するサイズコートを更に含み、研磨層が、研磨層第１主面及び研磨層第２主面を有し、研磨層第１主面がサイズコート第２主面と直接接触している、実施形態１３に記載の研磨物品に関する。
【００１７】
実施形態１６は、実質的に全体の研磨層第１主面が、実質的に全体のサイズコート第２主面と直接接触している、実施形態１５に記載の研磨物品に関する。
【００１８】
実施形態１７は、バッキング第１主面及びバッキング第２主面を有するバッキングを更に含み、バッキング第１主面が研磨層第２主面と直接接触している、実施形態１３、１５及び１６のいずれか１つに記載の研磨物品に関する。
【００１９】
実施形態１８は、実質的に全体のバッキング第１主面が、実質的に全体の研磨層第２主面と直接接触している、実施形態１７に記載の研磨物品に関する。
【００２０】
実施形態１９は、スーパーサイズコート第１主面及びスーパーサイズコート第２主面を有するスーパーサイズコートを更に含み、スーパーサイズコート第２主面がサイズコート第１主面と直接接触している、実施形態１３及び１５〜１８のいずれか１つに記載の研磨物品に関する。
【００２１】
実施形態２０は、実質的に全体のスーパーサイズコート第２主面が、実質的に全体のサイズコート第１主面と直接接触している、実施形態１９に記載の研磨物品に関する。
【００２２】
実施形態２１は、バッキング第１主面及びバッキング第２主面を有するバッキングを更に含み、バッキング第１主面が研磨層第２主面と直接接触している、実施形態１３及び１５〜２０のいずれか１つに記載の研磨物品に関する。
【００２３】
実施形態２２は、実質的に全体のバッキング第１主面が、実質的に全体の研磨層第２主面と直接接触している、実施形態２１に記載の研磨物品に関する。
【００２４】
実施形態２３は、実施形態１３に記載の研磨物品を作製する方法であって、第１のライナ主面及び第１のライナ第２主面を有する第１のライナと、第２のライナ第１主面及び第２のライナ第２主面を有する第２のライナとの間に、硬化性組成物第１主面及び硬化性組成物第２主面を有する硬化性組成物をコーティングすることであって、ここで、第１のライナ第２主面が実質的に全体の硬化性組成物第１主面と直接接触し、かつ第２のライナ第１主面が、実質的に全体の硬化性組成物第２主面と直接接触している、コーティングすることと；第１のライナを剥がして硬化性組成物第１主面を露出させることと；研磨粒子を、硬化性組成物第１主面上に堆積させることであって、ここで、研磨粒子が、硬化性組成物第１主面中に部分的に又は完全に埋め込まれている、堆積させることと；硬化性組成物を硬化させて、研磨粒子を含む研磨層第１主面、及び研磨層第２主面を有する研磨層を形成することであって、ここで、研磨層第２主面が、実質的に全体の第２のライナ第１主面と直接接触している、硬化させることと、を含む、方法に関する。
【００２５】
実施形態２４は、研磨粒子を含む研磨層第１主面を、硬化性サイズコート組成物でコーティングすることと、硬化性サイズコート組成物を硬化させて、硬化サイズコート第１主面及び硬化サイズコート第２主面を有する硬化サイズコートを得ることとを更に含み、硬化サイズコート第２主面が、実質的に全体の研磨層第１主面と直接接触している、実施形態２３に記載の方法に関する。
【００２６】
実施形態２５は、硬化サイズコート第１主面を、硬化性スーパーサイズコート組成物でコーティングすることと、スーパーサイズコート組成物を硬化させて、硬化スーパーサイズコート第１主面及び硬化スーパーサイズコート第２主面を有する硬化スーパーサイズコートを得ることとを更に含み、硬化スーパーサイズコート第２主面が、実質的に全体の硬化サイズコート第１主面と直接接触している、実施形態２４に記載の方法に関する。
【００２７】
実施形態２６は、第１のライナ及び第２のライナのうちの少なくとも１つが、剥離性ライナである、実施形態２１〜２５のいずれか１つに記載の方法に関する。
【００２８】
実施形態２７は、第２のライナが、バッキングである、実施形態２１〜２５のいずれか１つに記載の方法に関する。
【００２９】
実施形態２８は、第２のライナを剥がすことを更に含む、実施形態２１〜２５のいずれか１つに記載の方法に関する。
【００３０】
実施形態２９は、実施形態１３に記載の研磨物品を作製する方法であって、硬化性組成物第１主面及び硬化性組成物第２主面を有する硬化性組成物を、ライナ主面及びライナ第２主面を有するライナ上にコーティングすることであって、ここで、ライナ第２主面が実質的に全体の硬化性組成物第１主面と直接接触している、コーティングすることと；研磨粒子を、硬化性組成物第１主面上に堆積させることであって、ここで、研磨粒子が、硬化性組成物第１主面中に部分的に又は完全に埋め込まれている、堆積させることと；硬化性組成物を硬化させて、研磨粒子を含む研磨層第１主面、及び研磨層第２主面を有する研磨層を形成することであって、ここで、研磨層第２主面が、実質的に全体のライナ第１主面と直接接触している、硬化させることと、を含む、方法に関する。
【００３１】
実施形態３０は、研磨粒子を含む研磨層第１主面を、硬化性サイズコート組成物でコーティングすることと、硬化性サイズコート組成物を硬化させて、硬化サイズコート第１主面及び硬化サイズコート第２主面を有する硬化サイズコートを得ることとを更に含み、硬化サイズコート第２主面が、実質的に全体の研磨層第１主面と直接接触している、請求項２９に記載の方法に関する。
【００３２】
実施形態３１は、硬化サイズコート第１主面を、硬化性スーパーサイズコート組成物でコーティングすることと、スーパーサイズコート組成物を硬化させて、硬化スーパーサイズコート第１主面及び硬化スーパーサイズコート第２主面を有する硬化スーパーサイズコートを得ることとを更に含み、硬化スーパーサイズコート第２主面が、実質的に全体の硬化サイズコート第１主面と直接接触している、実施形態３０に記載の方法に関する。
【００３３】
実施形態３２は、ライナが剥離性ライナである、実施形態２９〜３１のいずれか１つに記載の方法に関する。
【００３４】
実施形態３３は、ライナがバッキングである、実施形態２９〜３１のいずれか１つに記載の方法に関する。
【００３５】
実施形態３４は、ライナを剥がすことを更に含む、実施形態２９〜３１のいずれか１つに記載の方法に関する。
【００３６】
実施形態３５は、少なくとも約４００ＭＰａのＧ’を有する、重合エポキシ−アクリレート樹脂に関する。
【００３７】
実施形態３６は、実施形態３５の重合エポキシ−アクリレート樹脂を含む、研磨物品に関する。
【００３８】
本発明のこれらの態様及び他の態様は、以下の発明を実施するための形態から明らかになろう。しかしながら、上記の概要は、いかなる場合であっても、特許請求される主題に対する限定として解釈されるべきではなく、その主題は、添付の「特許請求の範囲」によってのみ定義されるものであるが、手続きの過程で補正される場合もある。
【図面の簡単な説明】
【００３９】
図面は、例示的ではあるが限定的ではなく、本明細書で論じられる様々な実施形態を一般的に示す。
【００４０】
【図１】様々な例による研磨物品の側面断面図である。
【図２】様々な例による研磨物品の側面断面図である。
【図３】様々な例による研磨物品の側面断面図である。
【図４】様々な例による研磨物品の側面断面図である。
【００４１】
明細書及び図面中の参照文字が繰り返して使用されている場合、本開示の同じ又は類似の特徴又は要素を表すことを意図している。多くの他の変更形態及び例を当業者であれば考案することができ、それらは本開示の原理の趣旨及び範囲に入ることは理解されるべきである。図面は、縮尺どおりに描かれていない場合がある。
【００４２】
説明
研磨製品は、柔らかく、塗装された表面などの仕上げにくい材料を含む、広範な基材をサンディングするのに使用される。衝突修復市場用のコーティングされた研磨剤の用途は非常に広く、洗浄、コーティング除去、充填剤成形、金属造形、金属への塗装ストリップ、プライマーサンディング、塗料調製、塗料仕上げなどが挙げられる。
【００４３】
研磨物品は、一般に、複数の研磨粒子及びバインダーを含む。研磨物品の例としては、いくつか挙げると、接着研磨物品（研削ホイールなど）、コーティングされた研磨物品、不織布研磨物品が挙げられる。コーティングされた研磨製品は、一般に、バッキング基材、研磨粒子、及び研磨粒子をバッキングに保持するように作用するバインダー系を有する。例えば、典型的なコーティングされた研磨製品において、バッキングはまず、一般に「メイク」コートと呼ばれるバインダーの層でコーティングされ、次いで、研磨粒子がバインダーコーティングに塗布される。そのように塗布されると、研磨粒子は、最適には、メイクコート中に少なくとも部分的に埋め込まれる。次いで、得られたバインダー／研磨剤粒子層は、一般に、バッキングへの研磨粒子の接着を保持するのに十分に固化又は固定される（例えば一連の乾燥又は硬化オーブンによる）。メイクコートを予備硬化又は固定した後、一般に「サイズコート」と称されるバインダーの第２の層が、メイクコート及び研磨粒子の表面上に適用され、かつ固定時に、それは粒子を更に支持し、バッキングへの粒子の固着を強化する。任意選択的に、研削助剤を含有し得る「スーパーサイズ」コートを、予備硬化サイズコート上に適用することができる。いずれの場合も、サイズコート及びスーパーサイズコート（使用される場合）が硬化されると、得られたコーティングされた研磨製品は、他の用途の中でも、ゲート除去などの金属作業ベルト用途のために、シート、ロール、ベルト、及びディスクなどの様々な便利な形態へと変換され得る。
【００４４】
現在製造されており使用されているいくつかの研磨剤は、エポキシ−アクリレートハイブリッド化学を用いてメイクコートを調製して、コーティングされた研磨剤を製造する。しかし、既存のコーティングされた研磨剤には、いくつかの課題がある。例えば、現在の、紙及びフィルムバッキング上のメイク樹脂コーティングは、非常に脆い。加えて、樹脂の粘度が低いため、それは、多孔質布バッキングの繊維を充填して、構造を脆くし、柔軟ではなく、コーティングされた研磨剤についていくつかの制限を有する。更に、既存のメイクコートは、未処理のバッキングとの接着性が乏しい。したがって、メイク樹脂との接着性を高めるためにバッキングの加工が必要とされ、これは、製造におけるコスト及び複雑性を増加させる。
【００４５】
本明細書では、次世代のコーティングされた研磨剤のための強化されたメイク組成物として、重合性（例えば、光重合性）エポキシ−アクリレート樹脂組成物を含む、研磨物品が記載される。本明細書に明示されるように、これらの新規なメイク樹脂組成物は、研磨物品のメイク層とバッキング層との両方として役立ち得る自立性研磨層を形成する。これは、コーティングされた研磨剤中で現在使用されている高価なバッキングを回避することができ、特に可撓性研磨物品の領域において、新たな、コストが有利な構造体のための機会を開くことができることを意味する。
【００４６】
図１は、参照番号１００で参照される研磨物品の一例を示す。図示のように、研磨物品１００は複数の層を含む。これらの層は、研磨面が上を向いた状態で、底部から頂部に向かって、研磨層１１２及びスーパーサイズコート１２２を含む。ここで、研磨層１１２は、それ自体が多層構造であり、研磨層１１６、研磨粒子１１４、及びサイズコート１１８を含む。図１に示す研磨物品から明らかなように、図２〜図４に示す研磨物品とは対照的に、研磨物品にはバッキングがない。しかし、図１に示す研磨物品にバッキングを加えて、例えば、図２〜図４に示すものなどの研磨物品とすることができる。別の例では、研磨物品１００は、フックアンドループ取り付け機構の一部である取り付け層（図示せず）を含むことができる。
【００４７】
図２は、参照番号２００で参照される研磨物品の一例を示す。図示のように、研磨物品２００は、複数の層を含む。これらの層は、研磨面が上を向いた状態で、底部から頂部に向かって、任意選択のバッキング２１０、研磨層２１２、及びスーパーサイズコート２２２を含む。ここで、研磨層２１２は、それ自体が多層構造であり、研磨層２１６、研磨粒子２１４、及びサイズコート２１８を含む。別の例では、研磨物品２００は、フックアンドループ取り付け機構の一部である取り付け層（図示せず）を含むことができる。
【００４８】
図３は、図２と同様に、任意選択のバッキング３１０、研磨層３１２、及びスーパーサイズコート３２２を有する研磨物品３００を示す。研磨物品３００は、更に、バッキング３１０の、研磨層３１２とは反対側の主面にわたって延びて、その主面に直接接触する連続取り付け層３３０を有する。一例では、取り付け層３３０は、除去可能な感圧接着剤である。別の例では、取り付け層３３０は、フックアンドループ取り付け機構の一部である。いくつかの実施形態では、バッキング３１０は存在しない。この例では、取り付け層３３０は、研磨層３１２の主面を横切って延び、研磨層３１２の主面と直接接触し、研磨層の主面はスーパーサイズコート３２２から離れる方向に向いている。
【００４９】
図４は、図２及び図３と同様に、任意選択のバッキング４１０、研磨層４１２、及びスーパーサイズコート４２２を有する研磨物品４００を示す。図３の研磨物品３００と同様に、研磨物品４００は、取り付け層４３０を有する。この例では、取り付け層４３０は、フックアンドループ取り付け機構の一部である。ポリマー圧縮性発泡体４３０は、バッキング４１０と取り付け層４３０との間に配置され得る。任意選択的であり図示していないが、上記層のうちのいずれかの層の間に１又は複数の付加的な層を配置して、層同士の接着を助けたり、印刷された画像を提供したり、バリア層として作用させたり、当該技術分野で公知の他の用途に役立てたり、することができる。研磨物品４００に圧縮性を与えることによって、圧縮性発泡体４４０は、研磨対象の加工物とのより均一な接触が可能となり、特に加工物が非平面の輪郭を有する場合にそうである。更なる選択肢として、バッキング４１０及び圧縮性発泡体４４０は、両者の機能を果たす単一層に統合することができる。
【００５０】
上記の層構成は網羅的ではなく、図１〜図４に示す例のいずれに対しても、層の追加又は除去が可能であると理解すべきである。
【００５１】
本明細書に記載の様々な実施形態の研磨物品の研磨層は、硬化性組成物から作製される。したがって、いくつかの事例において、本明細書は硬化又は未硬化の組成物に言及し、ここで硬化組成物は研磨層と同義である。いくつかの例では、硬化性組成物は、２５℃及び１Ｈｚの周波数での複素粘度が少なくとも約４５００Ｐａ−ｓである重合性エポキシ−アクリレート樹脂組成物と、重合性エポキシ−アクリレート樹脂組成物中に部分的に又は完全に埋め込まれた研磨粒子と、を含む。いくつかの特定の例では、硬化組成物／研磨層は、硬化性組成物の光重合生成物である。いくつかの例では、硬化重合性エポキシ−アクリレート樹脂組成物は、２５℃及び１Ｈｚの周波数での貯蔵弾性率（Ｇ’）が、少なくとも約３００ＭＰａである。
【００５２】
いくつかの例では、重合性エポキシ−アクリレート樹脂組成物は、２５℃及び１Ｈｚの周波数での複素粘度が、少なくとも約６００Ｐａ−ｓ、少なくとも約１２００Ｐａ−ｓ、少なくとも約４０００Ｐａ−ｓ、少なくとも約４５００Ｐａ−ｓ、少なくとも約８０００Ｐａ−ｓ、少なくとも約１０，０００Ｐａ−ｓ、又は少なくとも１２，０００Ｐａ−ｓである。いくつかの例では、重合性エポキシ−アクリレート樹脂組成物は、２５℃及び１Ｈｚの周波数での複素粘度が、最大で約８０００Ｐａ−ｓ、最大で約１０，０００Ｐａ−ｓ、最大で約１２，０００Ｐａ−ｓ、又は最大で約１５，０００Ｐａ−ｓである。なおも他の例では、重合性エポキシ−アクリレート樹脂組成物は、２５℃及び１Ｈｚの周波数での複素粘度が、約６００Ｐａ−ｓ〜約３０００Ｐａ−ｓ、約３０００Ｐａ−ｓ〜約８０００Ｐａ−ｓ、６０００Ｐａ−ｓ〜約１５，０００Ｐａ−ｓ、約８０００Ｐａ−ｓ〜約１０，０００Ｐａ−ｓ、約８０００Ｐａ−ｓ〜約１２，０００Ｐａ−ｓ、又は約１０，０００Ｐａ−ｓ〜約１５，０００Ｐａ−ｓである。
【００５３】
いくつかの例では、重合性エポキシ−アクリレート樹脂組成物は、２５℃及び１Ｈｚの周波数での貯蔵弾性率（Ｇ’）が、少なくとも約５，０００Ｐａ、少なくとも約２０，０００Ｐａ、少なくとも約３０，０００Ｐａ、又は少なくとも４０，０００Ｐａである。いくつかの例では、重合性エポキシ−アクリレート樹脂組成物は、２５℃及び１Ｈｚの周波数でのＧ’が、最大で約２０，０００Ｐａ、最大で約３０，０００Ｐａ、最大で約４０，０００Ｐａ、又は最大で約５０，０００Ｐａである。なおも他の例では、重合性エポキシ−アクリレート樹脂組成物は、２５℃及び１Ｈｚの周波数でのＧ’が、約５，０００Ｐａ〜約１０，０００Ｐａ、１０，０００Ｐａ〜約５０，０００Ｐａ、約２０，０００Ｐａ〜約４０，０００Ｐａ、約２５，０００Ｐａ〜約４０，０００Ｐａ、又は約２５，０００Ｐａ〜約３５，０００Ｐａである。
【００５４】
いくつかの例では、重合性エポキシ−アクリレート樹脂組成物は、２５℃及び１Ｈｚの周波数での損失弾性率（Ｇ’’）が、少なくとも約５，０００Ｐａ、少なくとも約２０，０００Ｐａ、少なくとも約３０，０００Ｐａ、又は少なくとも４０，０００Ｐａである。いくつかの実施例では、硬化性組成物は、２５℃及び１Ｈｚの周波数でのＧ’’が、最大で約２０，０００Ｐａ、最大で約３０，０００Ｐａ、最大で約４０，０００Ｐａ、又は最大で約５０，０００Ｐａである。なおも他の例では、硬化性組成物は、２５℃及び１Ｈｚの周波数でのＧ’’が、約５０００Ｐａ〜約１０，０００Ｐａ、１０，０００Ｐａ〜約５０，０００Ｐａ、約２０，０００Ｐａ〜約４０，０００Ｐａ、約２５，０００Ｐａ〜約４０，０００Ｐａ、又は約２５，０００Ｐａ〜約３５，０００Ｐａである。
【００５５】
いくつかの例では、重合性エポキシ−アクリレート樹脂組成物を硬化させることから形成される１０ｃｍ×５ｃｍ×０．０７ｍｍのフィルム（但し、フィルムは任意の好適な寸法のものとすることができる）は、Ｇ’が、２５℃及び１Ｈｚの周波数で少なくとも約３００ＭＰａ、少なくとも約４００ＭＰａ、少なくとも約６００ＭＰａ、又は少なくとも約８００ＭＰａである。いくつかの例では、硬化重合性エポキシ−アクリレート樹脂組成物は、Ｇ’が、最大で約４００ＭＰａ、最大で約５００ＭＰａ、又は最大で約９５０ＭＰａである。いくつかの例では、硬化重合性エポキシ−アクリレート樹脂組成物から形成される１０ｃｍ×５ｃｍ×０．０７ｍｍのフィルム（但し、フィルムは任意の好適な寸法のものとすることができる）は、Ｇ’が、約３００ＭＰａ〜約９５０ＭＰａ、約４００ＭＰａ〜約８００ＭＰａ、又は約３００ＭＰａ〜約６００ＭＰａである。
【００５６】
いくつかの例では、重合性エポキシ−アクリレート樹脂組成物を硬化させることから形成される１０ｃｍ×５ｃｍ×０．０７ｍｍのフィルム（但し、フィルムは任意の好適な寸法のものとすることができる）は、２５℃及び１Ｈｚの周波数でのＧ’’が、少なくとも約１００ＭＰａ、少なくとも約２００ＭＰａ、少なくとも約２５０ＭＰａ、又は少なくとも約３５０ＭＰａである。いくつかの例では、硬化重合性エポキシ−アクリレート樹脂組成物は、Ｇ’’が、最大で約２００ＭＰａ、最大で約３００ＭＰａ、又は最大で約４００ＭＰａである。いくつかの例では、硬化重合性エポキシ−アクリレート樹脂組成物から形成される１０ｃｍ×５ｃｍ×０．０７ｍｍのフィルム（但し、フィルムは任意の好適な寸法のものとすることができる）は、Ｇ’’が、約１００ＭＰａ〜約３００ＭＰａ、約１００ＭＰａ〜約２００ＭＰａ、又は約１５０ＭＰａ〜約２５０ＭＰａである。
【００５７】
複素粘度、Ｇ’及びＧ’’の測定値は、コポリマーの粘弾性特性を直接探り、時間−温度−重畳（time-temperature-superposition、ＴＴＳ）曲線を生成する、使い捨ての８ｍｍ直径のアルミニウム平行板形状を備えたＴＡ  Ｉｎｓｔｒｕｍｅｎｔｓ  Ｄｉｓｃｏｖｅｒｙ  ＨＲ−２レオメータを使用して得ることができる。測定は、線形粘弾性レジーム内の一定の公称ひずみ値で実施し、１Ｈｚでひずみ掃引（０．００４〜２．０％の振動ひずみ）で求めることができる。試料を、１０℃／工程で、温度工程、周波数掃引実験に供した。時間−温度重畳方法を利用して、広い周波数範囲にわたる周波数依存性を調査することができる。各ポリマーの得られたＧ’及びＧ’’は、ＴＡ  Ｉｎｓｔｒｕｍｅｎｔｓ  ＴＲＩＯＳソフトウェアパッケージ及び水平シフト因子（ａＴ）を使用してシフトさせることができる。マスター曲線は、Ｇ’とＧ’’との両方のシフト及び重複に基づいて、水平シフト係数を生成し、これは、ＴＲＩＯＳを使用してＷＬＦ方程式に適合させることができる。次いで、Ｇ’及びＧ’’並びに複素粘度値を、２５℃で１Ｈｚの周波数で抽出することができる。
【００５８】
いくつかの実施形態では、重合性エポキシ−アクリレート樹脂組成物を硬化させることから形成されるフィルム（但し、フィルムは、任意の好適な寸法のものとすることができる）は、剛性が、約０．０１〜約０．５Ｎ−ｍｍ（例えば、約０．０１〜約０．１Ｎ−ｍｍ、約０．０５〜約０．１Ｎ−ｍｍ、又は約０．０５〜約０．０９Ｎ−ｍｍ）である。
【００５９】
いくつかの例では、重合性エポキシ−アクリレート樹脂組成物を硬化させることから形成されるフィルム（例えば３８×５０ｍｍのフィルム、但しフィルムは任意の好適な寸法のものとすることができる）は、本明細書に記載の方法を使用して求めた剛性が、約０．５Ｎ−ｍｍ以下、約０．３Ｎ−ｍｍ以下、約０．２Ｎ−ｍｍ以下、約０．１Ｎ−ｍｍ以下、又は約０．９Ｎ−ｍｍ以下である。いくつかの例では、硬化重合性エポキシ−アクリレート樹脂組成物は、剛性が、少なくとも約０．０１Ｎ−ｍｍ、少なくとも約０．０５Ｎ−ｍｍ、少なくとも約０．０９Ｎ−ｍｍ、少なくとも約０．１Ｎ−ｍｍ、又は少なくとも約０．２Ｎ−ｍｍである。いくつかの例では、硬化重合性エポキシ−アクリレート樹脂組成物は、剛性が、約０．０１〜約０．５Ｎ−ｍｍ（例えば、約０．０１〜約０．１Ｎ−ｍｍ、約０．０５〜約０．１Ｎ−ｍｍ、又は約０．０５〜約０．０９Ｎ−ｍｍ）である。
【００６０】
いくつかの例では、重合性エポキシ−アクリレート樹脂組成物を硬化させることから形成されるフィルム（例えば、３８×５０ｍｍのフィルム、但しフィルムは任意の好適な寸法のものとすることができる）は、本明細書に記載の方法を使用して求めた曲げ力が、約１．５Ｎ以下、約０．７Ｎ以下、約０．５Ｎ以下、約０．３Ｎ以下、又は約０．１Ｎ以下である。いくつかの例では、硬化重合性エポキシ−アクリレート樹脂組成物は、曲げ力が、少なくとも約０．２Ｎ、少なくとも約０．５Ｎ、少なくとも約０．７Ｎ、少なくとも約０．９Ｎ、又は少なくとも約１．０Ｎである。いくつかの例では、硬化重合性エポキシ−アクリレート樹脂組成物は、曲げ力が、約０．１〜約１．５Ｎ（例えば、約０．２〜約０．９Ｎ、約０．３〜約０．５Ｎ、又は約０．４〜約０．９Ｎ）である。
【００６１】
いくつかの例では、重合性エポキシ−アクリレート樹脂組成物を硬化させることから形成されるフィルム（例えば、３８×５０ｍｍのフィルム、但しフィルムは任意の好適な寸法のものとすることができる）は、本明細書に記載の方法を使用して測定した保持時間後の力が、約１．５Ｎ以下、約０．７Ｎ以下、約０．５Ｎ以下、約０．３Ｎ以下、又は約０．１Ｎ以下である。いくつかの例では、硬化重合性エポキシ−アクリレート樹脂組成物は、保持時間後の力が、少なくとも約０．２Ｎ、少なくとも約０．５Ｎ、少なくとも約０．７Ｎ、少なくとも約０．９Ｎ、又は少なくとも約１．０Ｎである。いくつかの例では、硬化重合性エポキシ−アクリレート樹脂組成物は、保持時間後の力が、約０．１〜約１．５Ｎ（例えば、約０．２〜約０．９Ｎ、約０．３〜約０．５Ｎ、又は約０．４〜約０．９Ｎ）である。
【００６２】
いくつかの例では、重合性エポキシ−アクリレート樹脂組成物を硬化させることから形成されるフィルム（例えば、３８×５０ｍｍのフィルム、但しフィルムは任意の好適な寸法のものとすることができる）は、本明細書に記載の方法を使用して求めた最大力が、約１．５Ｎ以下、約０．７Ｎ以下、約０．５Ｎ以下、約０．３Ｎ以下、又は約０．１Ｎ以下である。いくつかの例では、硬化重合性エポキシ−アクリレート樹脂組成物は、最大力が、少なくとも約０．２Ｎ、少なくとも約０．５Ｎ、少なくとも約０．７Ｎ、少なくとも約０．９Ｎ、又は少なくとも約１．０Ｎである。いくつかの例では、硬化重合性エポキシ−アクリレート樹脂組成物は、最大力が、約０．１〜約１．５Ｎ（例えば、約０．２〜約０．９Ｎ、約０．３〜約０．５Ｎ、又は約０．４〜約０．９Ｎ）である。
【００６３】
いくつかの例では、本明細書に記載の様々な実施形態の硬化性組成物は、硬化のために熱を必要としないが、熱は、硬化プロセスを加速させるために使用され得る。更に、いくつかの実施形態では、硬化性組成物は、ホットメルトプロセスを使用して調製され、これにより、揮発性溶媒の必要性を回避し、その理由は、溶媒が、調達、取り扱い、及び廃棄に関連するコストのために望ましくないことが多いからである。
【００６４】
研磨層中で使用される硬化性組成物中で有用な成分は、本明細書において列挙され、より詳細に記載される。
【００６５】
いくつかの実施形態では、硬化性組成物中に含まれる重合性エポキシ−アクリレート樹脂成分は、テトラヒドロフルフリル（ＴＨＦ）（メタ）アクリレートコポリマー成分と、１又は複数のエポキシ樹脂と、１又は複数のヒドロキシ官能性ポリエーテルと、を含む。
【００６６】
テトラヒドロフルフリル（ＴＨＦ）（メタ）アクリレートコポリマー成分は、重合性混合物から形成される。特に指定がない限り、ＴＨＦアクリレート及びメタクリレートは、ＴＨＦＡと略す。より具体的には、硬化性組成物は、１又は複数のテトラヒドロフルフリル（メタ）アクリレートモノマーと、１又は複数のＣ１〜Ｃ８（メタ）アクリレートエステルモノマーと、１又は複数の任意選択のカチオン反応性官能性（メタ）アクリレートモノマーと、１又は複数の連鎖移動剤と、１又は複数の光重合開始剤と、を含む、重合性組成物から形成されるＴＨＦＡコポリマー成分を含む。
【００６７】
ＴＨＦＡコポリマー成分は、Ｃ１〜Ｃ８アルキル（メタ）アクリレートエステルモノマーを含む。有用なモノマーとしては、全ての異性体を含む、メチル、エチル、プロピル、イソプロピル、ブチル、ペンチル、ヘキシル、ヘプチル、及びオクチルアルコールのアクリレート及びメタクリレート、並びにこれらの混合物が挙げられる。いくつかの実施形態では、アルコールは、Ｃ３〜Ｃ６アルカノールから選択され、一定の実施形態では、アルカノールのモル平均炭素数はＣ３〜Ｃ６である。この範囲内で、コポリマーが、本明細書に記載のエポキシ樹脂成分と十分な混和性を有することが見出された。
【００６８】
加えて、ＴＨＦＡコポリマー成分は、カチオン反応性モノマー（例えば、カチオン反応性官能基を有する（メタ）アクリレートモノマー）を含有してもよい。このようなモノマーの例としては、例えば、グリシジルアクリレート、グリシジルメタクリレート、ヒドロキシエチルアクリレート、ヒドロキシエチルメタクリレート、ヒドロキシプロピルメチルアクリレート、ヒドロキシブチルアクリレート、及びトリメトキシシリルプロピルアクリレート等のアルコキシシリルアルキル（メタ）アクリレートが挙げられる。
【００６９】
いくつかの実施形態では、コポリマーは、他のものの中でも、得られるＴＨＦＡコポリマー成分の分子量を制御するように機能する１又は複数の連鎖移動剤を含む重合性混合物から形成される。有用な連鎖移動剤の例としては、四臭化炭素、アルコール、イソオクチルチオグリコレートなどのメルカプタン、及びこれらの混合物が挙げられるが、これに限定されない。使用される場合、重合性混合物は、硬化性材料の総重量に基づいて、最大で０．５重量の連鎖移動剤を含んでもよい。例えば、重合性混合物は、０．０１〜０．５重量％、０．０５〜０．５重量％、又は０．０５〜０．２重量％の連鎖移動剤を含有し得る。
【００７０】
いくつかの実施形態では、ＴＨＦＡコポリマー成分は、その存在が、硬化性組成物のＵＶ硬化前にエポキシ樹脂の重合を開始してしまう、酸官能性モノマーを本質的に含有しない。いくつかの実施形態では、コポリマーはまた、任意のアミン官能性モノマーを含有しない。更に、いくつかの実施形態では、コポリマーが、硬化性組成物のカチオン性硬化を抑制してしまうため、十分に塩基性である部分を有するアクリルモノマーを一切含有しない。
【００７１】
ＴＨＦＡコポリマーは、一般に、（Ａ）４０〜６０重量％（例えば、５０〜６０重量％及び４５〜５５重量％）のテトラヒドロフルフリル（メタ）アクリレートと、（Ｂ）４０〜６０重量％（例えば、４０〜５０重量％及び４５〜５５重量％のＣ１〜Ｃ８（例えば、Ｃ３〜Ｃ６）アルキル（メタ）アクリレートエステルモノマーと、（Ｃ）０〜１０重量％（例えば、１〜５重量％、０〜５重量％、及び０〜２重量％）のカチオン反応性官能性モノマーとの、重合モノマー単位を含み、（Ａ）〜（Ｃ）の和は１００重量％である。
【００７２】
本明細書に記載の様々な実施形態の硬化性組成物は、研磨層（硬化及び／又は未硬化）の所望の特性に応じた様々な量で、１又は複数のＴＨＦＡコポリマーを含むことができる。いくつかの実施形態では、硬化性組成物は、１又は複数のＴＨＦＡコポリマーを、硬化性組成物中のモノマー／コポリマー１００総重量部に基づいて、１５〜５０重量部（例えば、２５〜３５重量部）の量で含む。
【００７３】
硬化性組成物は、１又は複数の熱可塑性ポリエステルを含んでいてもよい。好適なポリエステル成分は、半結晶性ポリエステル並びに非晶質及び分岐ポリエステルを含む。しかし、いくつかの実施形態では、本明細書に記載の様々な実施形態の硬化性組成物は、熱可塑性ポリエステルを実質的に含まず、微量を超えない熱可塑性ポリエステルを含有し、又は硬化性組成物の特性に材料として影響を及ぼさない量を含有する。
【００７４】
熱可塑性ポリエステルは、ポリカプロラクトン及びポリエステル（ヒドロキシル及びカルボキシル終端を有する）を含んでいてもよく、室温で非晶質又は半結晶性であってもよい。いくつかの実施形態では、ポリエステルは、室温で半結晶性である、ヒドロキシル基を末端とするポリエステルである。「非晶質」である材料は、ガラス転移温度は有しているが、示差走査熱量計（「ＤＳＣ」）上で決定される測定可能な結晶融点を示さない。いくつかの実施形態では、ガラス転移温度は、約１００℃未満である。「半結晶性」である材料は、ＤＳＣによって求められた結晶融点を提示し、いくつかの実施形態では、最高融点は約１２０℃である。
【００７５】
またポリマーにおける結晶化度は、それが冷却するときに、非晶質状態まで加熱されていたシートの混濁又は不透明さに反映される可能性がある。ポリエステルポリマーを加熱して溶融状態にし、ライナ上にナイフコーティングしてシートを形成すると、それは非晶質であり、シートは透明で光に対してかなり透過性があると見える。シート材料中のポリマーが冷却すると、結晶性ドメインが形成され、結晶化は、シートが混濁して半透明又は不透明な状態になることで特徴付けられる。種々の結晶化度を有する非晶質ポリマーと半結晶性ポリマーとの任意の適合する組み合わせで混合することによって、結晶化度をポリマー中で変えてもよい。非晶質状態まで加熱された材料は、使用又は応用する前に、その半結晶性状態に戻るまで十分な時間放置することが全般的に好ましい。シートの混濁によって、ポリマー中で結晶化がある程度起こったことを判定する好都合な非破壊の方法が得られる。
【００７６】
ポリエステルは、所与の温度における結晶化速度を増加させる成核剤を含んでもよい。有用な成核剤には微結晶ワックスが含まれる。好適なワックスには、１４炭素原子よりも長い長さの炭素鎖を含むアルコール（ＣＡＳ＃７１７７０−７１−５）、又はエチレンホモポリマー（ＣＡＳ＃９００２−８８−４）（Ｂａｋｅｒ  Ｈｕｇｈｅｓ（ヒューストン、テキサス州）によって、ＵＮＩＬＩＮ（商標）７００として販売）を含めることができるであろう。
【００７７】
いくつかの実施形態では、ポリエステルは、室温で固体である。ポリエステルは、約７，５００ｇ／モル〜２００，０００ｇ／モル（例えば、約１０，０００ｇ／モル〜５０，０００ｇ／モル、及び約１５，０００ｇ／モル〜３０，０００ｇ／モル）の数平均分子量を有することができる。
【００７８】
本明細書に記載の様々な実施形態の硬化性組成物中での使用に有用なポリエステルは、ジカルボン酸（又はそれらのジエステル等価物）とジオールとの反応生成物を含む。二塩基酸（又はジエステル等価物）は、４〜１２の炭素原子を含む飽和脂肪酸（分岐、非分岐、又は環式材料（環内に５〜６の炭素原子を有する）を含む）及び／又は８〜１５の炭素原子を含む芳香族酸とすることができる。好適な脂肪酸の例は以下の通りである。コハク酸、グルタル酸、アジピン酸、ピメリン酸、スベリン酸、アゼライン酸、セバシン酸、１，１２−ドデカンニ酸、１，４−シクロヘキサンジカルボン酸、１，３−シクロペンタンジカルボン酸、２−メチルコハク酸、２−メチルペンタン二酸、３−メチルヘキサン二酸など。好適な芳香族酸としては以下が挙げられる。テレフタル酸、イソフタル酸、フタル酸、４，４’−ベンゾフェノンジカルボン酸、４，４’−ジフェニルメタンジカルボン酸、４，４’−ジフェニルチオエーテルジカルボン酸、及び４，４’−ジフェニルアミンジカルボン酸。いくつかの実施形態では、二塩基酸中の２つのカルボキシル基間の構造は、炭素原子及び水素原子のみを含有する。いくつかの特定の実施形態では、二塩基酸中の２つのカルボキシル基間の構造は、フェニレン基である。前述した二塩基酸のブレンドを用いてもよい。
【００７９】
ジオールは、２〜１２の炭素原子を有する分岐、非分岐状、及び環式脂肪族ジオールを含む。好適なジオールの例としては以下が挙げられる。エチレングリコール、１，３−プロピレングリコール、１，２−プロピレングリコール、１，４−ブタンジオール、１，３−ブタンジオール、１，５−ペンタンジオール、２−メチル−２，４−ペンタンジオール、１，６−ヘキサンジオール、シクロブタン−１，３−ジ（２’−エタノール）、シクロヘキサン−１，４−ジメタノール、１，１０−デカンジオール、１，１２−ドデカンジオール、及びネオペンチルグリコール。アルキレン基が２〜９個の炭素原子（例えば、２〜４個の炭素原子）を含有するポリ（オキシアルキレン）グリコールを含む長鎖ジオールもまた使用され得る。前述したジオールのブレンドを用いてもよい。
【００８０】
有用な市販のヒドロキシル基を末端とするポリエステル材料としては以下が挙げられる。Ｅｖｏｎｉｋ  Ｉｎｄｕｓｔｒｉｅｓ（エッセン、ノルトラインウェストファーレン、ドイツ）から入手可能な種々の飽和直鎖半結晶性コポリエステル、例えばＤＹＮＡＰＯＬ（商標）Ｓ１４０１、ＤＹＮＡＰＯＬ（商標）Ｓ１４０２、ＤＹＮＡＰＯＬ（商標）Ｓ１３５８、ＤＹＮＡＰＯＬ（商標）Ｓ１３５９、ＤＹＮＡＰＯＬ（商標）Ｓ１２２７、及びＤＹＮＡＰＯＬ（商標）Ｓ１２２９。Ｅｖｏｎｉｋ  Ｉｎｄｕｓｔｒｉｅｓから入手可能な有用な飽和直鎖非晶質コポリエステルとしては、ＤＹＮＡＰＯＬ（商標）１３１３及びＤＹＮＡＰＯＬ（商標）Ｓ１４３０が挙げられる。
【００８１】
硬化性組成物は、１又は複数の熱可塑性ポリエステルを、研磨層の所望の特性に応じて変化する量で含むことができる。いくつかの実施形態では、硬化性組成物は、１又は複数の熱可塑性ポリエステルを、硬化性組成物中のモノマー／コポリマーの総重量に基づいて最大で５０重量パーセントの量で含む。存在するならば、１又は複数の熱可塑性ポリエステルは、いくつかの実施形態では、組成物中のモノマー／コポリマーの総重量に基づいて、少なくとも５重量パーセント、少なくとも１０重量パーセント、少なくとも１２重量パーセント、少なくとも１５重量パーセント、又は少なくとも２０重量パーセントの量で存在する。存在するならば、１又は複数の熱可塑性ポリエステルは、いくつかの実施形態では、硬化性組成物中のモノマー／コポリマーの総重量に基づいて、最大で２０重量パーセント、最大で２５重量パーセント、最大で３０重量パーセント、最大で４０重量パーセント、又は最大で５０重量パーセントの量で存在する。
【００８２】
いくつかの実施形態では、硬化性組成物は、少なくとも１つのエポキシド官能基を含むポリマーである１又は複数のエポキシ樹脂を含む。本開示の組成物中で有用なエポキシ樹脂又はエポキシドは、開環によって重合可能な少なくとも１つのオキシラン環を有する任意の有機化合物であってもよい。いくつかの例では、エポキシ樹脂中の平均エポキシ官能基は、１つよりも多く、いくつかの事例では、少なくとも２つである。エポキシドは、モノマー若しくはポリマーの、脂肪族、脂環式、複素環式、芳香族、水素化、又はこれらの混合物であり得る。いくつかの例では、エポキシドは、１分子当たり１．５よりも多いエポキシ基、いくつかの例では、１分子当たり少なくとも２つのエポキシ基を含有する。有用な材料は、典型的には１５０ｇ／モル〜１０，０００ｇ／モル（例えば、１８０ｇ／モル〜１，０００ｇ／モル）の重量平均分子量を有する。エポキシ樹脂の分子量は、硬化性組成物又は硬化組成物の所望の特性を付与するように選択され得る。好適なエポキシ樹脂としては、末端エポキシ基を有する直鎖ポリマーエポキシド（例えば、ポリオキシアルキレングリコールのジグリシジルエーテル）、骨格にエポキシ基を有するポリマーエポキシド（例えば、ポリブタジエンポリエポキシ）、及びペンダントエポキシ基を有するポリマーエポキシド（例えば、グリシジルメタクリレートポリマー又はコポリマー）、並びにこれらの混合物が挙げられる。エポキシド含有材料は、次の一般式を有する化合物を含む。
【００８３】
【化１】
2020500730.tif 000003
（式中、Ｒ１は、アルキル、アルコキシ又はアリールであり、ｎは、１〜６の整数である。）
【００８４】
エポキシ樹脂としては、芳香族グリシジルエーテル（例えば、多価フェノールを過度のエピクロロヒドリン、脂環式グリシジルエーテル、水素化グリシジルエーテル、及びこれらの混合物と反応させることによって調製したものなど）が挙げられる。このような多価フェノールとしては以下を挙げてもよい。レゾルシノール、カテコール、ヒドロキノン、及び多核フェノール例えばｐ，ｐ’−ジヒドロキシジベンジル、ｐ，ｐ’−ジヒドロキシジフェニル、ｐ，ｐ’−ジヒドロキシフェニルスルホン、ｐ，ｐ’−ジヒドロキシベンゾフェノン、２，２’−ジヒドロキシ−１，１−ジナフチルメタン、及び２，２’、２，３’、２，４’、３，３’、３，４’、及び４，４’ジヒドロキシジフェニルメタンの異性体、ジヒドロキシジフェニルジメチルメタン、ジヒドロキシジフェニルエチルメチルメタン、ジヒドロキシジフェニルメチルプロピルメタン、ジヒドロキシジフェニルエチルフェニルメタン、ジヒドロキシジフェニルプロピルフェニルメタン、ジヒドロキシジフェニルブチルフェニルメタン、ジヒドロキシジフェニルトリルエタン、ジヒドロキシジフェニルトリルメチルメタン、ジヒドロキシジフェニルジシクロヘキシルメタン、及びジヒドロキシジフェニルシクロヘキサン。
【００８５】
また、多価フェノールホルムアルデヒド縮合生成物、及び反応性基としてエポキシ基又はヒドロキシ基だけを含有するポリグリシジルエーテルも有用である。有用な硬化性エポキシ樹脂はまた、例えば、Ｌｅｅ  ａｎｄ  ＮｅｖｉｌによるＨａｎｄｂｏｏｋ  ｏｆ  Ｅｐｏｘｙ  Ｒｅｓｉｎｓ（ＭｃＧｒａｗ−Ｈｉｌｌ  Ｂｏｏｋ  Ｃｏ．（１９６７））、及びＥｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ（６，ｐ．３２２（１９８６））を含む様々な刊行物にも記載されている。
【００８６】
使用するエポキシ樹脂の選択は、その対象とする最終用途に依存することができる。例えば、より大きな延性量が必要な場合には、「可撓性骨格」を伴うエポキシドが望まれる。ビスフェノールＡのジグリシジルエーテル及びビスフェノールＦのジグリシジルエーテルなどの材料は、これらの材料が硬化によって達成する望ましい構造特性をもたらすことができ、一方、これらのエポキシの水素添加したバージョンは、油性表面を有する基材との適合性に有用であり得る。
【００８７】
本開示において有用な市販のエポキシドの例としては、ビスフェノールＡのジグリシジルエーテル（例えば、Ｍｏｍｅｎｔｉｖｅ  Ｓｐｅｃｉａｌｔｙ  Ｃｈｅｍｉｃａｌｓ，Ｉｎｃ．（ウォーターフォード、ニューヨーク州）から商品名ＥＰＯＮ（商標）８２８、ＥＰＯＮ（商標）１００１、ＥＰＯＮ（商標）１００４、ＥＰＯＮ（商標）２００４、ＥＰＯＮ（商標）１５１０、及びＥＰＯＮ（商標）１３１０で入手可能なもの；Ｄｏｗ  Ｃｈｅｍｉｃａｌ  Ｃｏ．（ミッドランド、ミシガン州）から商品名Ｄ．Ｅ．Ｒ．（商標）３３１、Ｄ．Ｅ．Ｒ．（商標）３３２、Ｄ．Ｅ．Ｒ．（商標）３３４、及びＤ．Ｅ．Ｎ．（商標）４３９で入手可能なもの；及びＨｅｘｉｏｎから商品名ＥＰＯＮＥＸ（商標）１５１０で入手可能なもの）；ビスフェノールＦのジグリシジルエーテル（Ｈｕｎｔｓｍａｎ  Ｃｏｒｐｏｒａｔｉｏｎから商品名ＡＲＡＬＤＩＴＥ（商標）ＧＹ  ２８１で入手可能なもの）；ジグリシジルエポキシ官能性を含有するシリコーン樹脂；難燃性エポキシ樹脂（例えば、Ｄｏｗ  Ｃｈｅｍｉｃａｌ  Ｃｏ．から商品名Ｄ．Ｅ．Ｒ．（商標）５６０で入手可能な臭素化ビスフェノール型エポキシ樹脂）；並びに１，４−ブタンジオールジグリシジルエーテルが挙げられる。
【００８８】
少なくとも１つのグリシジルエーテル末端部分、いくつかの事例では飽和若しくは不飽和環状骨格を有するエポキシ含有化合物が、任意選択的に、反応性希釈剤として硬化性組成物に添加されてもよい。反応性希釈剤を、様々な目的で添加してもよく、例えば、加工を補助するため、例えば硬化性組成物の粘度を制御するため、並びに硬化中に硬化組成物をより可撓性にするため、及び／又は組成物中の材料を相溶化させるためである。
【００８９】
このような希釈剤の例としては、シクロヘキサンジメタノールのジグリシジルエーテル、レゾルシノールのジグリシジルエーテル、ｐ−ｔｅｒｔ−ブチルフェニルグリシジルエーテル、クレシルグリシジルエーテル、ネオペンチルグリコールのジグリシジルエーテル、トリメチロールエタンのトリグリシジルエーテル、トリメチロールプロパンのトリグリシジルエーテル、トリグリシジルｐ−アミノフェノール、Ｎ，Ｎ’−ジグリシジルアニリン、Ｎ，Ｎ，Ｎ’，Ｎ’−テトラグリシジルメタ−キシリレンジアミン、及び植物油のポリグリシジルエーテルが挙げられる。反応性希釈剤は、Ｍｏｍｅｎｔｉｖｅ  Ｓｐｅｃｉａｌｔｙ  Ｃｈｅｍｉｃａｌｓ，Ｉｎｃ．からＨＥＬＯＸＹ（商標）１０７及びＣＡＲＤＵＲＡ（商標）Ｎ１０として市販されている。組成物は、他の特徴の中でも、耐剥離性及び衝撃強さをもたらすことを助ける強化剤を含有してもよい。
【００９０】
硬化性組成物は、エポキシ当量が１００ｇ／モル〜１５００ｇ／モルである１又は複数のエポキシ樹脂を含有することができる。いくつかの例では、硬化性組成物は、エポキシ当量が３００ｇ／モル〜１２００ｇ／モルである１又は複数のエポキシ樹脂を含有する。更に他の実施形態では、本明細書に記載の様々な実施形態の硬化性組成物は、２つ以上のエポキシ樹脂を含み、ここで、少なくとも１つのエポキシ樹脂は、エポキシ当量が１５０ｇ／モル〜２５０ｇ／モルであり、少なくとも１つのエポキシ樹脂は、エポキシ当量が５００ｇ／モル〜６００ｇ／モルである。
【００９１】
硬化性組成物は、本明細書に記載の様々な実施形態の研磨物品の研磨層を構成する硬化性組成物の所望の特性に応じて変化する量で、１又は複数のエポキシ樹脂を含んでもよい。いくつかの実施形態では、硬化性組成物は、１又は複数のエポキシ樹脂を、組成物１００総重量部に基づいて、少なくとも２０、少なくとも２５、少なくとも３５、少なくとも４０、少なくとも５０重量部、又は少なくとも５５重量部の量で含む。いくつかの実施形態では、１又は複数のエポキシ樹脂が、硬化性組成物中のモノマー／コポリマー１００総重量部に基づいて、最大で４５、最大で５０重量部、最大で７５重量部、又は最大で８０重量部の量で存在する。
【００９２】
ビニルエーテルは、エポキシ樹脂と同様にカチオン重合性である異なる種類のモノマーを表す。これらのモノマーは、本明細書で開示するエポキシ樹脂の代替案として、又はそれと組み合わせて用いることができる。
【００９３】
特定の理論に一切拘泥するわけではないが、ビニルエーテルモノマーは高電子密度の二重接合を有して安定カルボカチオンを形成するため、このモノマーがカチオン重合において高反応性を有することができると考えられる。カチオン重合を抑止してしまうことを回避するために、ビニルエーテルモノマーを、窒素を含まないものに限定してもよい。その例としては以下が挙げられる。メチルビニルエーテル、エチルビニルエーテル、ｔｅｒｔ−ブチルビニルエーテル、イソブチルビニルエーテル、トリエチレングリコールジビニルエーテル、及び１，４−シクロヘキサンジメタノールジビニルエーテル。ビニルエーテルモノマーの好ましい例としては以下が挙げられる。トリエチレングリコールジビニルエーテル及びシクロヘキサンジメタノールジビニルエーテル（両方とも、商品名ＲＡＰＩ−ＣＵＲＥでＡｓｈｌａｎｄ，Ｉｎｃ．（コビントン、ケンタッキー州）から販売されている）。
【００９４】
硬化性組成物は、１又は複数のヒドロキシ官能性ポリエーテルを更に含むことができる。いくつかの実施形態では、１又は複数のヒドロキシ官能性ポリエーテルは、２５℃の温度及び１ａｔｍ（１０１キロパスカル）の圧力で、液体である。いくつかの実施形態では、１又は複数のヒドロキシ官能性ポリエーテルとしては、ポリエーテルポリオールが挙げられる。ポリエーテルポリオールは、組成物中のモノマー／コポリマー１００総重量部に対して、少なくとも５部、少なくとも１０部、又は最大で１５部の量で存在することができる。いくつかの実施形態では、ポリエーテルポリオールは、組成物中のモノマー／コポリマー１００総重量部に対して、最大で１５部、最大で２０部、又は最大で３０部の量で存在する。
【００９５】
ヒドロキシ官能性ポリエーテルの例としては、ポリオキシエチレン及びポリオキシプロピレングリコール、ポリオキシエチレン及びポリオキシプロピレントリオール、並びにポリテトラメチレンオキシドグリコールが挙げられるが、これらに限定されない。
【００９６】
好適なヒドロキシ官能性ポリ（アルキレンオキシ）化合物としては、ポリテトラメチレンオキシドグリコールのＰＯＬＹＭＥＧ（商標）シリーズ（Ｌｙｏｎｄｅｌｌｂａｓｅｌｌ，Ｉｎｃ．（ジャクソン、テネシー州）製、ポリテトラメチレンオキシドグリコールのＴＥＲＡＴＨＡＮＥ（商標）シリーズ（Ｉｎｖｉｓｔａ（ニューアーク、デラウェア州）製）；ポリテトラメチレンオキシドグリコールのＰＯＬＹＴＨＦ（商標）シリーズ（ＢＡＳＦ  ＳＥ（ルートヴィヒスハーフェン、ドイツ）製）、ポリオキシプロピレンポリオールのＡＲＣＯＬ（商標）シリーズ（Ｂａｙｅｒ  ＭａｔｅｒｉａｌＳｃｉｅｎｃｅ  ＬＬＣ（ピッツバーグ、ペンシルベニア州）製）、及びポリエーテルポリオールのＶＯＲＡＮＯＬ（商標）シリーズ（Ｄｏｗ  Ｃｈｅｍｉｃａｌ  Ｃｏｍｐａｎｙ（ミッドランド、ミシガン州）製）が挙げられるが、これらに限定されない。
【００９７】
研磨層を形成するために使用される本明細書に記載の様々な実施形態の硬化性組成物は、少なくとも１つ、いくつかの事例では少なくとも２つのヒドロキシル基を有する１又は複数のヒドロキシル官能性フィルム形成ポリマーを更に含有することができる。本明細書で用いる場合、用語「ヒドロキシル官能性フィルム形成ポリマー」は、これもまたヒドロキシル基を含有しない本明細書に記載のポリエーテルポリオールを含まない。いくつかの実施形態では、フィルム形成ポリマーは、アミノ、及びメルカプト部分などの、その他の「活性水素」含有基を実質的に含まない。更に、フィルム形成ポリマーはまた、実質的に基がなくてよく、これは、熱的に不安定及び／又は光分解が不安定であるため、硬化の間、ＵＶ線に曝露しても、いくつかの事例では熱に曝露しても、化合物が分解しないことになる。
【００９８】
ヒドロキシル含有フィルム形成ポリマーは、２つ以上の一級又は二級の脂肪族ヒドロキシル基（すなわち、ヒドロキシル基は非芳香族炭素原子に直接接合している）を含有する。いくつかの実施形態では、ヒドロキシル官能性フィルム形成ポリマーは、ヒドロキシル価が少なくとも０．０１である。特定の理論に一切拘泥するわけではないが、ヒドロキシル基は、エポキシ樹脂とのカチオン重合に関与すると考えられる。
【００９９】
ヒドロキシル官能性フィルム形成ポリマーは、フェノキシ樹脂、エチレン酢酸ビニル（ethylene-vinyl acetate、ＥＶＡ）コポリマー、ポリカプロラクトンポリオール、ポリエステルポリオール、及び周囲条件下で固体のポリビニルアセタール樹脂から選択してもよい。いくつかの実施形態では、ヒドロキシル官能性フィルム形成ポリマーは、２５℃の温度及び１ａｔｍ（１０１キロパスカル）の圧力で、固体である。ヒドロキシル基は、末端に位置してよいし、ポリマー又はコポリマーから懸垂してもよい。いくつかの実施形態では、本明細書に記載の様々な実施形態の硬化性組成物にフィルム形成ポリマーを添加することにより、動的な重なり剪断強度を改善することができ、及び／又は研磨層を作製するために使用される硬化性組成物のコールドフローを減少させることができる。
【０１００】
ヒドロキシル含有フィルム形成ポリマーの１つの有用な分類は、ヒドロキシ含有フェノキシ樹脂である。望ましいフェノキシ樹脂としては、ジグリシジルビスフェノール化合物の重合から得られるものが挙げられる。典型的に、フェノキシ樹脂は、数平均分子量が６０，０００ｇ／モル未満（例えば、２０，０００ｇ／モル〜３０，０００ｇ／モルの範囲内）である。市販のフェノキシ樹脂としては以下が挙げられる（しかし、これらに限定されない）。ＰＡＰＨＥＮ（商標）ＰＫＨＰ−２００（販売はＩｎｃｈｅｍ  Ｃｏｒｐ．（ロックヒル、サウスカロライナ州））、ポリオキシアルキル化ビスフェノールＡのＳＹＮＦＡＣ（商標）シリーズ（Ｍｉｌｌｉｋｅｎ  Ｃｈｅｍｉｃａｌ、（スパータンバーグ、サウスカロライナ州））、例えばＳＹＮＦＡＣ（商標）８００９、８０２４、８０２７、８０２６、及び８０３１。
【０１０１】
別の有用な種類のヒドロキシル含有フィルム形成ポリマーは、ＥＶＡコポリマー樹脂のそれである。特定の理論に一切拘泥するわけではないが、これらの樹脂が少量の遊離ヒドロキシル基を含有すること、及びＥＶＡコポリマーがカチオン重合中に更に脱アセチル化されることが考えられる。ヒドロキシル含有ＥＶＡ樹脂を、例えば、前駆体ＥＶＡコポリマーを部分的に加水分解することによって得ることができる。
【０１０２】
好適なエチレン酢酸ビニルコポリマー樹脂としては、少なくとも２８重量パーセントのビニルアセテートを含む熱可塑性ＥＶＡコポリマー樹脂が挙げられるが、これに限定されない。一実施形態では、ＥＶＡコポリマーは、コポリマーの、少なくとも２８重量パーセントのビニルアセテート、望ましくは少なくとも４０重量パーセントのビニルアセテート（例えば、少なくとも５０重量パーセントのビニルアセテート、及び少なくとも６０重量パーセントのビニルアセテート）を含有する熱可塑性コポリマーを含む。更なる実施形態では、ＥＶＡコポリマーは、２８〜９９重量パーセントのビニルアセテート（例えば、４０〜９０重量パーセントのビニルアセテート、５０〜９０重量パーセントのビニルアセテート、及び６０〜８０重量パーセントのビニルアセテート）の範囲内の量のビニルアセテートを、コポリマー中に含有する。
【０１０３】
市販のＥＶＡコポリマーの例としては、Ｅ．Ｉ．Ｄｕ  Ｐｏｎｔ  ｄｅ  Ｎｅｍｏｕｒｓ  ａｎｄ  Ｃｏ．（ウィルミントン、デラウェア州）からのＥＬＶＡＸ（商標）１５０、２１０、２５０、２６０、及び２６５を含むＥＬＶＡＸ（商標）シリーズ；Ｃｅｌａｎｅｓｅ，Ｉｎｃ．（アービング、テキサス州）からのＡＴＥＶＡ（商標）シリーズ；Ｂａｙｅｒ  Ｃｏｒｐ．（ピッツバーグ、ペンシルベニア州）からのＬＥＶＡＰＲＥＮ（商標）４５０、４５２、及び４５６（４５重量パーセントのビニルアセテート）を含むＬＥＶＡＰＲＥＮ（商標）４００シリーズ；それぞれがＬａｎｘｅｓｓ  Ｃｏｒｐ．（ケルン、ドイツ）からのものである、ＬＥＶＡＰＲＥＮ（商標）５００  ＨＶ（５０重量パーセントのビニルアセテート）、ＬＥＶＡＰＲＥＮ（商標）６００  ＨＶ（６０重量パーセントのビニルアセテート）、ＬＥＶＡＰＲＥＮ（商標）７００  ＨＶ（７０重量パーセントのビニルアセテート）、及びＬＥＶＡＰＲＥＮ（商標）ＫＡ  ８４７９（８０重量パーセントのビニルアセテート）が挙げられるが、これらに限定されない。
【０１０４】
更なる有用なフィルム形成ポリマーとしては以下が挙げられる。ポリカプロラクトンポリオールシリーズのＴＯＮＥ（商標）シリーズ（販売は、ダウケミカル）、ポリカプロラクトンポリオールのＣＡＰＡ（商標）シリーズ（Ｐｅｒｓｔｏｒｐ  Ｉｎｃ．（Ｐｅｒｓｔｏｒｐ、スウェーデン））、及び飽和ポリエステルポリオールのＤＥＳＭＯＰＨＥＮ（商標）シリーズ（Ｂａｙｅｒ  Ｃｏｒｐｏｒａｔｉｏｎ（ピッツバーグ、ペンシルベニア州））、例えばＤＥＳＭＯＰＨＥＮ（商標）６３１Ａ  ７５。
【０１０５】
硬化性組成物は、硬化であっても未硬化であっても、１又は複数のヒドロキシル含有フィルム形成ポリマー樹脂を、硬化性組成物の望ましい特性に応じて変化し得る量で含む。硬化性組成物は、１又は複数のヒドロキシル含有フィルム形成ポリマー樹脂を、組成物中のモノマー／コポリマー１００総重量部に基づいて、少なくとも１０重量部、少なくとも１５重量部、少なくとも２０重量部、又は少なくとも２５重量部の量で含むことができる。いくつかの実施形態では、１又は複数のヒドロキシル含有フィルム形成ポリマー樹脂は、組成物中のモノマー／コポリマーの１００部総重量に基づいて、最大で２０部、最大で２５部、又は最大で５０部の量で存在することができる。
【０１０６】
本明細書に記載の様々な実施形態の硬化性組成物中での使用に有用な光重合開始剤としては、ｉ）前駆体ポリマー（例えば、いくつかの実施形態では、テトラヒドロフルフリル（メタ）アクリレートコポリマー）を重合させるために使用される光重合開始剤、及びｉｉ）硬化性組成物を最終的に重合させるために使用される光重合開始剤が挙げられる。
【０１０７】
前者の光重合開始剤としては、ベンゾインメチルエーテル及びベンゾインイソプロピルエーテルなどのベンゾインエーテル；ＩＲＧＡＣＵＲＥ（商標）６５１（ＢＡＳＦ  ＳＥ）又はＥＳＡＣＵＲＥ（商標）ＫＢ−１（Ｓａｒｔｏｍｅｒ  Ｃｏ．（ウェストチェスター、ペンシルベニア州））として入手可能な２，２−ジメトキシ−１，２−ジフェニルエタノン、ジメトキシヒドロキシアセトフェノンなどの置換アセトフェノン；２−メチル−２−ヒドロキシプロピオフェノンなどの置換α−ケトール；２−ナフタレン−スルホニルクロリドなどの芳香族スルホニルクロリド；並びに１−フェニル−１，２−プロパンジオン−２−（Ｏ−エトキシ−カルボニル）オキシムなどの光活性オキシムが挙げられる。いくつかの特定の実施形態では、光重合開始剤は置換アセトフェノンである。
【０１０８】
いくつかの実施形態では、光重合開始剤は、ノリッシュＩ開裂を起こしてアクリル二重結合への付加により開始可能なフリーラジカルを生成する光活性化合物である。いくつかの実施形態では、このような光重合開始剤は、前駆体ポリマー組成物１００部当たり０．１〜１．０ｐｂｗの量で存在する。このような光重合開始剤の例には、化学線に曝露されると酸を発生させることができる化合物であるイオン性光酸発生器が挙げられるが、これらに限定されない。これらはカチオン重合を開始させるために広範囲に渡って用いられる。この場合、それらはカチオン性光重合開始剤と言う。
【０１０９】
有用なイオン性光酸発生器としては以下が挙げられる。ビス（４−ｔ−ブチルフェニル）ヨードニウムヘキサフルオロアンチモネート（Ｈａｍｐｆｏｒｄ  Ｒｅｓｅａｒｃｈ  Ｉｎｃ．（ストラトフォード、コネチカット州）からのＦＰ５０３４（商標））、トリアリールスルホニウム塩（ジフェニル（４−フェニルチオ）フェニルスホニウムヘキサフルオロアンチモネートの混合物、Ｓｙｎａｓｉａ  Ｍｅｔｕｃｈｅｎ（ニュージャージー州）からＳｙｎａＰＩ−６９７６（商標）として入手可能なビス（４−（ジフェニルスルホニオ）フェニル）スルフィドヘキサフルオロアンチモネート、（４−メトキシフェニル）フェニルヨードニウムトリフレート、ビス（４−ｔｅｒｔ−ブチルフェニル）ヨードニウムカンファースルホネート、ビス（４−ｔｅｒｔ−ブチルフェニル）ヨードニウムヘキサフルオロアンチモネート、ビス（４−ｔｅｒｔ−ブチルフェニル）ヨードニウムヘキサフルオロホスフェート、ビス（４−ｔｅｒｔ−ブチルフェニル）ヨードニウムテトラフェニルボレート、ビス（４−ｅｒｔ−ブチルフェニル）ヨードニウムトシレート、ビス（４−ｔｅｒｔ−ブチルフェニル）ヨードニウムトリフレート、（［４−（オクチルオキシ）フェニル］フェニルヨードニウムヘキサフルオロホスフェート）、（［４−（オクチルオキシ）フェニル］フェニルヨードニウムヘキサフルオロアンチモネート）、（４−イソプロピルフェニル）（４−メチルフェニル）ヨードニウムテトラキス（ペンタフルオロフェニル）ボレート（Ｒｈｏｄｏｒｓｉｌ  ２０７４（商標）としてＢｌｕｅｓｔａｒ  Ｓｉｌｉｃｏｎｅｓ（イーストブランズウィック、ニュージャージー州）から入手可能）、ビス（４−メチルフェニル）ヨードニウムヘキサフルオロホスフェート（Ｏｍｎｉｃａｔ  ４４０（商標）としてＩＧＭ  Ｒｅｓｉｎｓ  Ｂａｒｔｌｅｔｔ（イリノイ州）から入手可能）、４−［（２−ヒドロキシ−１−テトラデシクロオキシ）フェニル］フェニルヨードニウムヘキサフルオロアンチモネート、トリフェニルスルホニウムヘキサフルオロアンチモネート（ＣＴ−５４８（商標）としてＣｈｉｔｅｃ  Ｔｅｃｈｎｏｌｏｇｙ  Ｃｏｒｐ．（台北、台湾）から入手可能）、ジフェニル（４−フェニルチオ）フェニルスホニウムヘキサフルオロホスフェート、ビス（４−（ジフェニルスルホニオ）フェニル）スルフィドビス（ヘキサフルオロホスフェート）、ジフェニル（４−フェニルチオ）フェニルスルホニウムヘキサフルオロアンチモネート、ビス（４−（ジフェニルスルホニオ）フェニル）スルフィドヘキサフルオロアンチモネート、及びこれらのトリアリルスルホニウム塩のブレンド（Ｓｙｎａｓｉａ（メタチェン、ニュージャージー州）から、それぞれＰＦ６塩及びＳｂＦ６塩に対するＳＹＮＡ（商標）ＰＩ−６９９２及びＳＹＮＡ（商標）ＰＩ−６９７６として入手可能）。イオン性光酸発生器の同様のブレンドが、Ａｃｅｔｏ  Ｐｈａｒｍａ  Ｃｏｒｐｏｒａｔｉｏｎ（ポートワシントン、ニューヨーク州）から、ＵＶＩ−６９９２及びＵＶＩ−６９７６として入手可能である。
【０１１０】
光重合開始剤は、コポリマーの所望の架橋度を達成するのに十分な量で用いる。所望の架橋度は、（硬化若しくは未硬化にかかわらず）研磨層の所望の特性に応じて、又は（硬化若しくは未硬化にかかわらず）研磨層の厚さに応じて変化し得る。所望の架橋度を達成するのに必要な光重合開始剤の量は、光重合開始剤の量子収量（吸収された光子当たりの放出された酸の分子の数）、ポリマーマトリックスの透過率、照射の波長及び継続時間、並びに温度に依存する。全般的に、光重合開始剤は、組成物中の全モノマー／コポリマー１００重量部に対して、少なくとも０．００１重量部、少なくとも０．００５重量部、少なくとも０．０１重量部、少なくとも０．０５重量部、少なくとも０．１重量部、又は少なくとも０．５重量部の量で使用される。光重合開始剤は、全般的に、組成物中の全モノマー／コポリマーの１００重量部に対して、最大で５重量部、最大で３重量部、最大で１重量部、最大で０．５重量部、最大で０．３重量部、又は最大で０．１重量部の量で使用される。
【０１１１】
本明細書に記載の様々な実施形態の硬化性組成物は、任意の数の任意選択の添加剤を更に含有してもよい。このような添加剤は、組成物中の１又は複数の成分と同種又は異種であり得る。異種添加剤は特性が離散的（例えば、粒子）又は連続的であってもよい。
【０１１２】
前述の添加剤は、構造層組成物の重量及び／又はコストを減少させるために、粘度を調整するために、及び／又は更なる強化を付与するために、又は提供した方法で使用される組成物及び物品の熱伝導率を修正してより急速な若しくは均一な硬化が実現され得るようにするために、例えば、充填剤、安定剤、可塑剤、粘着付与剤、流れ調整剤、硬化速度遅延化剤、接着促進剤（例えば、シラン、例えば（３−グリシドオキシプロピル）トリメトキシシラン（glycidoxypropyl trimethoxysilane、ＧＰＴＭＳ）、及びチタン酸塩）、補助剤、衝撃改質剤、膨張性ミクロスフェア、熱伝導性粒子、導電性粒子など、例えばシリカ、ガラス、粘土、タルク、顔料、着色剤、ガラスビーズ、又は泡、及び酸化防止剤を含むことができる。
【０１１３】
いくつかの実施形態では、硬化性組成物は、１又は複数の繊維強化材料を含有することができる。繊維強化材料の使用は、改善されたコールドフロー特性、限定された伸縮性、及び高められた強度を有する研磨層を付与することができる。好ましくは、１又は複数の繊維強化材料は一定の多孔度を有し、このことは、全体にわたって分散され得る光重合開始剤が、ＵＶ光により活性化して、熱を用いる必要なく適切に硬化されることを可能にする。
【０１１４】
１又は複数の繊維強化材は１又は複数の繊維含有織物を含んでいてもよい。例えば、限定することなく、織布、不織布、編地、及び一方向配列の繊維である。１又は複数の繊維強化材は不織布（例えばスクリム）を含むことができる。
【０１１５】
１又は複数の繊維強化材を作るための材料は、前述した織物の１つに形成することができる任意の繊維形成材料を含んでいてもよい。好適な繊維形成材料として、ポリエステル、ポリオレフィン、及びアラミドなどのポリマー材料；木材パルプ及び木綿などの有機材料；ガラス、炭素、及びセラミックなどの無機材料；コア成分（例えば、上記繊維のいずれか）及びコーティングを有するコーティングされた繊維；並びにこれらの組み合わせが挙げられるが、これらに限定されない。
【０１１６】
繊維強化材料の更なるオプション及び優位点が米国特許出願公開第２００２／０１８２９５５号（Ｗｅｇｌｅｗｓｋｉら）に説明されている。
【０１１７】
本明細書で論じられるように、ＴＨＦＡコポリマー成分を形成するために使用される重合性組成物、研磨層を形成するために使用される硬化性組成物、及び／又はサイズコートを作製するために使用される組成物は、１又は複数の成分を重合する（例えば、光重合する）ために様々な活性化ＵＶ光源を使用して照射され得る。
【０１１８】
発光ダイオードに基づく光源は、多くの利点を可能にすることができる。これらの光源は単色とすることができ、単色は、本開示の目的上、分光分布が非常に狭い波長分布（すなわち、５０ｎｍ範囲以下内に制限される）によって特徴付けられるという意味を含む。単色の紫外線であれば、照射されているコーティング及び基材に対する熱損傷又は有害な深ＵＶ効果を減らすことができる。より大規模な用途では、ＵＶ−ＬＥＤ源の電力消費量を小さくすることによって、省エネルギー及び環境影響の低減を可能にすることもできる。
【０１１９】
いくつかの実施形態では、光重合開始剤の分光分布をＵＶ光源の吸収スペクトルにマッチさせることが厳密すぎると、厚い研磨層の劣った硬化をもたらすおそれがある。特定の理論に一切拘泥するわけではないが、ＵＶ源のピーク出力を光重合開始剤の励起波長と位置を合わせることは望ましくない可能性があると考えられ、その理由は、それが、「スキン」層の形成へと導き、そのことがモノマー混合物の粘度を劇的に増加させ、利用できるモノマーが反応性ポリマー鎖末端にアクセスする能力を徐々に妨げるからである。このアクセス不足の結果、もたらされるのは、スキン層の下の、未硬化の研磨層、又は部分的にしか硬化されていない研磨層の層であり、その後の、例えば研磨粒子を保持するための研磨層の破壊である。
【０１２０】
この技術的な問題は、ＵＶ光源として、分光分布が光重合開始剤が活性化される主要な励起波長からずれているものを用いることによって軽減することができる。本明細書で用いる場合、分光分布と所定の波長との間で「ずれる」ということは、所定の波長が、ＵＶ光源の出力の強度が著しい波長と重ならないことを意味する。一実施形態では、上記のずれは、正のずれである（例えば、分光分布が、光重合開始剤の主要な励起波長よりも高い波長に及ぶ）。
【０１２１】
本開示では、主要な励起波長を、光重合開始剤のＵＶ吸収曲線における最高波長吸収ピーク（例えば、最も高い波長に位置する極大吸収ピーク）において規定することができ、これは、アセトニトリル溶液中０．０３重量％の光重合開始剤濃度における分光計測によって求められる。
【０１２２】
いくつかの実施形態では、最高波長吸収ピークは最大で３９５ｎｍ、最大で３７５ｎｍ、又は最大で３６０ｎｍの波長に位置している。
【０１２３】
いくつかの実施形態では、光重合開始剤の最高波長吸収ピークとＵＶ光源のピーク強度との間の波長の差は、３０ｎｍ〜１１０ｎｍ、好ましくは４０ｎｍ〜９０ｎｍ、より好ましくは６０ｎｍ〜８０ｎｍの範囲内である。
【０１２４】
光重合開始剤の十分な活性化を得るのに必要なＵＶ線曝露時間は特に限定されない。いくつかの実施形態では、硬化性組成物は、少なくとも０．２５秒、少なくとも０．３５秒、少なくとも０．５秒、又は少なくとも１秒間の曝露期間にわたり紫外線に曝露される。硬化性組成物を紫外線に、最大で１０分間、最大で５分間、最大で２分間、最大で１分間、又は最大で２０秒間の曝露期間にわたり曝露され得る。
【０１２５】
使用する照射時間に基づいて、ＵＶ線は、機能的硬化を得るのに十分なエネルギー密度をもたらすであろう。いくつかの実施形態では、ＵＶ線は、エネルギー密度として、少なくとも０．５Ｊ／ｃｍ２、少なくとも０．７５Ｊ／ｃｍ２、又は少なくとも１Ｊ／ｃｍ２を送出することができる。同じ又は代替的な実施形態において、ＵＶ線は、エネルギー密度として、最大で１５Ｊ／ｃｍ２、最大で１２Ｊ／ｃｍ２、又は最大で１０Ｊ／ｃｍ２を送出することができる。
【０１２６】
本明細書に記載の様々な実施形態の研磨物品は、研磨層１１２、２１２、及び３１２のいずれかなどの研磨層を含む。研磨層は、加工物を研磨する役割を果たす硬質鉱物を含有する層である。図１〜図３において、研磨層は、本明細書に記載の様々な実施形態の研磨層に固着した複数の研磨粒子１１４を含むコーティング研磨フィルムである。研磨粒子１１４は、研磨層１１６及びサイズコート１１８を包含する一連のコーティング動作を実施することによって、任意選択のバッキングに接着結合される。本明細書で言及されるように、研磨層は、硬化性組成物を硬化することから生じる。
【０１２７】
図１〜図３に示す構成では、研磨粒子１１４は、研磨物品１００の表面に近接して、少なくとも研磨層１１６中に部分的に又は完全に埋め込まれている。これにより、工作物に対して研磨物品１００を擦るときに、研磨粒子１１４が工作物に摩擦接触しやすくなる。
【０１２８】
広範な研磨粒子が、本明細書に記載の様々な実施形態において利用され得る。研磨粒子の特定のタイプ（例えば、サイズ、形状、化学的組成）は、研磨粒子の少なくとも一部分が、企図された末端使用の用途に好適である限り、研磨物品にとって特に重要であるとは考えられない。好適な研磨粒子は、例えば、立方晶窒化ホウ素、ジルコニア、アルミナ、炭化ケイ素、及びダイヤモンドから形成され得る。
【０１２９】
研磨粒子は、例えば、ランダムな形状又は破砕した形状；四角形、星形、又は六角形などの定形の（例えば対称の）外形；及び不定形の（例えば非対称の）外形を含む、様々なサイズ、形状、及び外形で提供されてもよい。
【０１３０】
研磨物品は、バッキング上に傾斜している（すなわち、直立してバッキングから外向きに延びている）研磨粒子の混合物、並びにそれらの側面上に平坦に位置する研磨粒子（すなわち、直立しておらず、バッキングから外向きに延びていない）研磨粒子の混合物を含んでもよい。
【０１３１】
研磨物品は、異なるタイプの研磨粒子の混合物を含んでもよい。例えば、研磨物品としては、板状粒子と非板状粒子との混合物、破砕粒子と成形粒子との混合物（バインダーを含有しない個別研磨粒子であってもバインダーを含有する塊研磨粒子であってもよい）、従来の非成形粒子と非板状研磨粒子との混合物（例えば、充填剤材料）、及びサイズの異なる研磨粒子の混合物が挙げられる。
【０１３２】
好適な成形研磨粒子の例は、例えば、米国特許第５，２０１，９１６（Ｂｅｒｇ）及び同第８，１４２，５３１（Ａｄｅｆｒｉｓら）に見出すことができる。成形研磨粒子が形成され得る材料は、αアルミナを含む。αアルミナ成形研磨粒子は、酸化アルミニウム一水和物の分散体から作製することができ、これは、当該技術分野において公知の技術に従って、ゲル化され、成形され、乾燥されて形状を保持し、焼成され、かつ焼結される。
【０１３３】
米国特許第８，０３４，１３７号（Ｅｒｉｃｋｓｏｎら）は、それらの元の形状特徴の一部を保持する破片を形成するために特定の形状に形成されてから破砕されたアルミナ破砕研磨粒子を記載している。いくつかの実施形態では、成形αアルミナ粒子は、精密成形されている（すなわち、粒子は、それを作製するのに使用される製造ツール内の空洞の形状によって少なくとも部分的に決定される形状を有する）。このような成形研磨粒子及びその調製方法に関する詳細は、例えば、米国特許第８，１４２，５３１号（Ａｄｅｆｒｉｓら）、同第８，１４２，８９１号（Ｃｕｌｌｅｒら）、及び同第８，１４２，５３２号（Ｅｒｉｃｋｓｏｎら）、並びに米国特許出願公開第２０１２／０２２７３３３号（Ａｄｅｆｒｉｓら）、同第２０１３／００４０５３７号（Ｓｃｈｗａｂｅｌら）、及び同第２０１３／０１２５４７７号（Ａｄｅｆｒｉｓ）に見ることができる。
【０１３４】
適切な破砕研磨粒子の例には、溶融酸化アルミニウム、熱処理酸化アルミニウム、白色溶融酸化アルミニウム、３Ｍ  ＣＥＲＡＭＩＣ  ＡＢＲＡＳＩＶＥ  ＧＲＡＩＮとして３Ｍ  Ｃｏｍｐａｎｙ，Ｓｔ．Ｐａｕｌ，Ｍｉｎｎｅｓｏｔａから市販されているものなどのセラミック酸化アルミニウム材料、褐色酸化アルミニウム、青色酸化アルミニウム、炭化ケイ素（緑色炭化ケイ素を含む）、二ホウ化チタン、炭化ホウ素、炭化タングステン、ガーネット、炭化チタン、ダイヤモンド、立方晶窒化ホウ素、ガーネット、溶融アルミナジルコニア、酸化鉄、クロミア、ジルコニア、チタニア、酸化スズ、石英、長石、すい石、金剛砂、ゾルゲル由来セラミック（例えば、αアルミナ）、及びこれらの組合せを含む、破砕研磨粒子が挙げられる。更なる例には、米国特許第５，１５２，９１７号（Ｐｉｅｐｅｒら）に記載のものなどの、バインダーマトリックス中の研磨粒子（板状であってもなくてもよい）の破砕研磨複合体が挙げられる。
【０１３５】
破砕研磨粒子が単離され得るゾルゲル由来研磨粒子、及びそれらの調製方法の例は、米国特許第４，３１４，８２７号（Ｌｅｉｔｈｅｉｓｅｒら）、同第４，６２３，３６４号（Ｃｏｔｔｒｉｎｇｅｒら）、同第４，７４４，８０２号（Ｓｃｈｗａｂｅｌ）、同第４，７７０，６７１号（Ｍｏｎｒｏｅら）、及び同第４，８８１，９５１号（Ｍｏｎｒｏｅら）に見出すことができる。破砕研磨粒子が、例えば、米国特許第４，６５２，２７５号（Ｂｌｏｅｃｈｅｒら）、又は同第４，７９９，９３９号（Ｂｌｏｅｃｈｅｒら）に記載のものなどの研磨塊を含み得ることもまた想到される。
【０１３６】
破砕研磨粒子は、例えば、ゾルゲル由来多結晶質αアルミナ粒子などのセラミック破砕研磨粒子を含む。αアルミナ、マグネシウムアルミナスピネル、及び希土類の六方晶系アルミン酸塩の晶子から構成されるセラミック破砕研磨粒子は、例えば、米国特許第５，２１３，５９１号（Ｃｅｌｉｋｋａｙａら）、並びに米国特許出願公開第２００９／０１６５３９４（Ａ１）号（Ｃｕｌｌｅｒら）、及び同第２００９／０１６９８１６（Ａ１）号（Ｅｒｉｃｋｓｏｎら）に記載される方法による、ゾルゲル前駆体αアルミナ粒子を使用して、調製され得る。
【０１３７】
ゾル−ゲル由来研磨粒子の作製方法に関する更なる詳細は、例えば、米国特許第４，３１４，８２７号（Ｌｅｉｔｈｅｉｓｅｒ）、同第５，１５２，９１７号（Ｐｉｅｐｅｒら）、同第５，４３５，８１６号（Ｓｐｕｒｇｅｏｎら）、同第５，６７２，０９７号（Ｈｏｏｐｍａｎら）、同第５，９４６，９９１号（Ｈｏｏｐｍａｎら）、同第５，９７５，９８７号（Ｈｏｏｐｍａｎら）、及び同第６，１２９，５４０号（Ｈｏｏｐｍａｎら）、並びに米国特許出願公開第２００９／０１６５３９４（Ａ１）号（Ｃｕｌｌｅｒら）に見出すことができる。好適な板状破砕研磨粒子の例は、例えば、米国特許第４，８４８，０４１号（Ｋｒｕｓｃｈｋｅ）に見出すことができる。
【０１３８】
バインダーに対する破砕研磨粒子の接着を強化するために、研磨粒子は、カップリング剤（例えば、オルガノシランカップリング剤）又はその他の物理的処理（例えば、酸化鉄又は酸化チタン）を用いて表面処理されてよい。
【０１３９】
研磨層は、いくつかの実施形態では、複数の形成研磨粒子（例えば、３Ｍ（セント・ポール、ミネソタ州）から入手可能な精密成形粒（precision shaped grain、ＰＳＧ）の鉱物粒子であり、これらは本明細書でより詳細に記載され、図１〜図３には示していない）と、複数の研磨粒子１１４との微粒子混合物、又は研磨層に接着固着された形成研磨粒子のみが挙げられる。
【０１４０】
いくつかの例では、形成研磨粒子と研磨粒子１１４とは、静止時に、形成研磨粒子と研磨粒子１１４とが同時に、研磨物品で切削されることになる面に接触するように、実質的に同一の平面上にある。他の例では、形成研磨粒子と研磨粒子１１４とは、図１〜図３に示すように配置されてもよく、ここで、形成研磨粒子と研磨粒子１１４とは、静止時に、実質的に形成研磨粒子のみが、研磨物品で切削されることになる面に接触するように、異なる平面上にある。なおも他の例では、形成研磨粒子と研磨粒子１１４とは、静止時に、実質的に研磨粒子１１４のみが、研磨物品で切削されることになる面に接触するように、形成研磨粒子と研磨粒子１１４とが異なる平面上にあるように配置されてもよい。形成研磨粒子と研磨粒子１１４とが同一の平面上にあるか異なる平面上にあるかは、いくつかの例では、形成研磨粒子と研磨粒子１１４との相対的なサイズに依存する。更に、いくつかの例では、形成研磨粒子と研磨粒子１１４とが同一の平面上にある又は異なる平面上にある本明細書に記載の配置構成のいずれかを実現するために、形成研磨粒子と研磨粒子１１４との相対的なサイズが選択され得る。
【０１４１】
本明細書で使用するとき、用語「形成研磨粒子」は、一般に、少なくとも部分的に再現された形状を有する研磨粒子（例えば、形成されたセラミック研磨粒子）を指す。形成研磨粒子を作製するための非限定的なプロセスは、所定の形状を有する成形型内で前駆体研磨粒子を成形すること、所定の形状を有するオリフィスから前駆体研磨粒子を押し出すこと、所定の形状を有する印刷スクリーンの開口部から前駆体研磨粒子を印刷すること、又は前駆体研磨粒子を所定の形状若しくはパターンにエンボス加工すること、を含む。形成研磨粒子の非限定的な例は、参照によりその全体が本明細書に記載されるかのように本明細書に組み込まれる米国特許公開第２０１３／０３４４７８６号に記載されている。形成研磨粒子の非制限的な例としては、参照によりその全体が本明細書に記載されるかのように本明細書に組み込まれる米国再発行特許第３５，５７０号、米国特許第５，２０１，９１６号、米国特許第５，９８４，９９８号に開示されている、三角板などの成形型内で形成された成形研磨粒子、又は参照によりその全体が本明細書に記載されるかのように本明細書に組み込まれる米国特許第５，３７２，６２０号にその一例が開示されている、Ｓａｉｎｔ−Ｇｏｂａｉｎ  Ａｂｒａｓｉｖｅｓにより製造されている、円形断面を有することが多い押し出された長尺状のセラミックロッド／フィラメントが挙げられる。本明細書で使用するとき、形成研磨粒子は、機械的な破砕作業によって得られるランダムな径の研磨粒子を包含しない。
【０１４２】
形成研磨粒子としては成形研磨粒子も挙げられる。本明細書で使用するとき、用語「成形研磨粒子」は、一般に、その研磨粒子の少なくとも一部が、成形前駆体研磨粒子の形成に使用される成形型キャビティから再現された所定の形状を有する、研磨粒子を指す。研磨破片の場合（例えば、米国特許公開第２００９／０１６９８１６号に記載）を除き、成形研磨粒子は、一般に、成形研磨粒子の形成に用いられた成形型キャビティを実質的に再現する所定の幾何学形状を有することになる。本明細書で使用するとき、成形研磨粒子は、機械的な破砕作業によって得られるランダムな径の研磨粒子を包含しない。
【０１４３】
形成研磨粒子としてはまた、あたかもその全体が本明細書に記載されるかのように参照により本明細書に組み込まれる、公開されているＰＣＴ出願番号ＷＯ２０１６／１６０３５７号に開示のものなどの「板状破砕研磨粒子」も挙げられる。要約すると、「板状破砕研磨粒子」という用語は、一般に、幅及び長さより小さい厚さによって特徴付けられるプレートレット及び／又はフレークに似た破砕研磨粒子を指す。例えば、厚さは、長さ及び／又は幅の１／２、１／３、１／４、１／５、１／６、１／７、１／８、１／９未満、又は更には１／１０未満であってもよい。同様に幅は、長さの１／２、１／３、１／４、１／５、１／６、１／７、１／８、１／９未満、又は更には１／１０未満であってもよい。
【０１４４】
形成研磨粒子としては、参照によりその全体が本明細書に記載されるかのように本明細書に組み込まれる米国特許公開第２０１５／２６７０９７号に開示されているものなどの精密成形粒（ＰＳＧ）も挙げられる。
【０１４５】
形成研磨材粒子と研磨粒子とは、同一又は異なる材料から作製することができる。例えば、形成研磨粒子と研磨粒子１１４とは限定されず、当該技術分野で公知の多様な硬質鉱物のうちのいずれかで構成することができる。好適な研磨粒子の例としては、例えば、溶融酸化アルミニウム、熱処理酸化アルミニウム、白色溶融酸化アルミニウム、黒色炭化ケイ素、緑色炭化ケイ素、二ホウ化チタン、炭化ホウ素、窒化ケイ素、炭化タングステン、炭化チタン、ダイヤモンド、立方晶窒化ホウ素、六方晶窒化ホウ素、ガーネット、溶融アルミナジルコニア、アルミナ系ゾルゲル由来研磨粒子、シリカ、酸化鉄、クロミア、セリア、ジルコニア、チタニア、酸化スズ、γアルミナ、及びこれらの混合物、が挙げられる。アルミナ研磨粒子は、金属酸化物改質剤を含有してもよい。ダイヤモンド及び立方晶窒化ホウ素研磨粒子は、単結晶又は多結晶とすることができる。
【０１４６】
形成研磨粒子は、あたかもその全体が本明細書に記載されるかのように参照により本明細書に組み込まれる、公開されている米国特許公開第２０１５／２６７０９７号及び同第２０１６／０３１１０８４号に記載されている方法を含む、当該技術分野で公知の方法に従い作製することができる。
【０１４７】
いくつかの実施例では、形成研磨粒子は、約１ミクロン〜約１５０００ミクロン、約１０ミクロン〜約１００００ミクロン、及び約１５０ミクロン〜約２６００ミクロンの範囲の長さを有するように選択することができるが、他の長さもまた使用されてもよい。形成研磨粒子はまた、約０．１ミクロン〜約３５００ミクロン、約１００ミクロン〜約３０００ミクロン、及び約１００ミクロン〜約２６００ミクロンの範囲の幅を有するように選択することもできるが、他の長さもまた使用されてもよい。本明細書において成形研磨粒子に言及して使用される用語「長さ」は、成形研磨粒子の最大寸法を指す。「幅」は、長さに垂直である成形研磨粒子の最大寸法を指す。用語「厚さ」又は「高さ」は、長さ及び幅に垂直である成形研磨粒子の寸法を指す。
【０１４８】
いくつかの例では、形成研磨粒子は、約８０マイクロメートル〜約１５０マイクロメートル（例えば、約７５マイクロメートル〜約１５０マイクロメートル、約９０マイクロメートル〜約１１０マイクロメートル、約９０マイクロメートル〜約１００マイクロメートル、約８５マイクロメートル〜約１１０マイクロメートル、又は約９５マイクロメートル〜約１２０マイクロメートル）の実質的に単分散の粒径を有する。本明細書で使用するとき、用語「実質的に単分散の粒径」は、実質的に異ならない径を有する形成研磨粒子を説明するために使用する。このため、例えば、１００マイクロメートルの粒径を有する形成研磨粒子（例えばＰＳＧ鉱物粒子）について述べる場合、形成研磨粒子の９０％超、９５％超、又は９９％超は、その最大寸法が１００マイクロメートルである粒子を有する。
【０１４９】
対照的に、研磨粒子１１４は、粒径の範囲又は分布を有することができる。かかる分布は、メジアン粒径によって特徴付けられ得る。例えば、研磨粒子のメジアン粒径は、少なくとも０．００１マイクロメートル、少なくとも０．００５マイクロメートル、少なくとも０．０１マイクロメートル、少なくとも０．０１５マイクロメートル、又は少なくとも０．０２マイクロメートルであってもよい。いくつかの例では、研磨粒子のメジアン粒径は、最大３００マイクロメートル、最大２７５マイクロメートル、最大２５０マイクロメートル、最大１５０マイクロメートル、又は最大１００マイクロメートルであってもよい。いくつかの例では、研磨粒子のメジアン粒径は、約５０マイクロメートル〜約２５０２０００マイクロメートル（例えば、メジアン粒径は、約５０マイクロメートル〜約１００マイクロメートル、約７５マイクロメートル〜約１５０マイクロメートル、約１００マイクロメートル〜約２００マイクロメートル、又は約１００マイクロメートル〜約２５０マイクロメートル、約５００マイクロメートル〜約１０００マイクロメートル、又は約１０００マイクロメートル〜約１７００マイクロメートル）である。
【０１５０】
いくつかの例では、形成研磨粒子と研磨粒子とは、微粒子混合物の全体重量に基づいて、研磨層内に含まれる微粒子混合物中に互いに対して異なる重量パーセント量で存在する。いくつかの例では、微粒子混合物は、約０重量％〜１０重量％未満（例えば、約１重量％〜１０重量％未満、約１重量％〜約５重量％、約１重量％〜約３重量％、約３重量％〜約１０重量％未満、約３重量％〜約５重量％、約５重量％〜約１０重量％未満、又は約３重量％〜約８重量％）の形成研磨粒子を含む。
【０１５１】
いくつかの例では、微粒子混合物は、約９０重量％超〜約９９重量％（例えば、約９１重量％〜約９７重量％、約９２重量％〜約９７重量％、約９５重量％〜約９７重量％、又は約９０重量％超〜約９７重量％）の研磨粒子を含む。
【０１５２】
いくつかの実施形態では、本明細書に記載の様々な実施形態の研磨物品は、サイズコート１１８を含む。いくつかの例では、サイズコートは、ビス−エポキシドの硬化した（例えば、光重合した）製品（例えば、株式会社ダイセル（東京、日本）から入手可能な３，４−エポキシシクロヘキシルメチル−３，４−エポキシシクロヘキシルカルボキシレート）；三官能性アクリレート（例えば、Ｓａｒｔｏｍｅｒ  ＵＳＡ，ＬＬＣ（エクストン、ペンシルベニア州）から商品名「ＳＲ３５１」で入手可能なトリメチロールプロパントリアクリレート）；酸性ポリエステル分散剤（例えば、Ｂｙｋ−Ｃｈｅｍｉｅ，ＧｍｂＨ（ヴェッセル、ドイツ）からの「ＢＹＫ  Ｗ−９８５」）；充填剤（例えば、Ｔｈｅ  Ｃａｒｙ  Ｃｏｍｐａｎｙ（アディソン、イリノイ州）から商品名「ＭＩＮＥＸ  １０」で得られるナトリウム−カリウムアルミナシリケート充填剤）；光重合開始剤（例えば、Ｄｏｗ  Ｃｈｅｍｉｃａｌ  Ｃｏｍｐａｎｙ（ミッドランド、ミシガン州）から商品名「ＣＹＲＡＣＵＲＥ  ＣＰＩ  ６９７６」で得られるトリアリールスルホニウムヘキサフルオロアンチモネート／プロピレンカーボネート光重合開始剤；及びＢＡＳＦ  Ｃｏｒｐｏｒａｔｉｏｎ（フローラムパーク、ニュージャージー州）から商品名「ＤＡＲＯＣＵＲ  １１７３」で得られるα−ヒドロキシケトン光重合開始剤を含む。
【０１５３】
本明細書に記載の様々な実施形態の研磨物品は、任意選択的に、バッキング１１０、２１０、及び３１０のうちのいずれかなどのバッキングを含む。バッキングは、コーティングされた研磨物品を作製するための当該技術分野で公知の多くの材料のうちのいずれかから構成することができる。必ずしも限定されていないが、バッキングは、少なくとも０．０２ミリメートル、少なくとも０．０３ミリメートル、０．０５ミリメートル、０．０７ミリメートル、又は０．１ミリメートルの厚さを有することができる。バッキングは、最大５ミリメートル、最大４ミリメートル、最大２．５ミリメートル、最大１．５ミリメートル、又は最大０．４ミリメートルの厚さを有することができる。
【０１５４】
いくつかの例では、バッキングは可撓性であり、中実（図１に示すように）又は多孔質のいずれかであってもよい。可撓性バッキングの材料としては、ポリオレフィンフィルムなどの（プライム化フィルムを含む）ポリマーフィルム（例えば、二軸配向ポリプロピレンを含むポリプロピレン、ポリエステルフィルム、ポリアミドフィルム、セルロースエステルフィルム）、ポリウレタンゴム、金属箔、メッシュ、ポリマー発泡体（例えば、天然スポンジ材又はポリウレタン発泡体）、布（例えば、ポリエステル、ナイロン、シルク、綿、及び／又はレーヨン、を含む繊維又は糸から作製された布）、スクリム、紙、コート紙、加硫紙、加硫繊維、不織布材料、それらの組み合わせ、及びそれらの処理されたもの、が挙げられる。バッキングはまた、２つの材料（例えば、紙／フィルム、布／紙、フィルム／布）の積層体であってもよい。布のバッキングは、編組み又はステッチボンディングとしてもよい。いくつかの例では、バッキングは、使用中に横方向（すなわち、平面内）に伸縮することができる薄く順応性があるポリマーフィルムである。
【０１５５】
いくつかの例では、幅５．１ｃｍ（２インチ）、長さ３０．５ｃｍ（１２インチ）、及び厚さ０．１０２ｍｍ（４ｍｉｌｓ）であるかかるバッキング材料のストリップは、２２．２ニュートン（５重量ポンド）の静加重を受けると、ストリップの元の長さに対して、少なくとも０．１％、少なくとも０．５％、少なくとも１．０％、少なくとも１．５％、少なくとも２．０％、少なくとも２．５％、少なくとも３．０％、又は少なくとも５．０％長手方向に延びる。他の例では、このバッキングのストリップは、ストリップの元の長さに対して、最大２０％、最大１８％、最大１６％、最大１４％、最大１３％、最大１２％、最大１１％、又は最大１０％長手方向に延びる。バッキング材料の伸張は、弾性（完全なスプリングバックあり）、非弾性（スプリングバックなし）、又は弾性伸張と非弾性伸張との組み合わせであり得る。この特性は、研磨粒子とその下にある加工物との間の接触を促進させることを助けることができ、かつ加工物が隆起領域及び／又は凹領域を含む場合に特に有益であり得る。
【０１５６】
有用なバッキングは非常に順応性が高いものであり得る。バッキングで使用することができる順応性の高いポリマーとしては、特定のポリオレフィンコポリマー、ポリウレタン、及びポリビニルクロライドが挙げられる。ポリオレフィンコポリマーの一例は、エチレンアクリル酸樹脂（Ｄｏｗ  Ｃｈｅｍｉｃａｌ  Ｃｏｍｐａｎｙ（ミッドランド、ミシガン州）から商品名「ＰＲＩＭＡＣＯＲ  ３４４０」で入手可能）である。任意選択的に、エチレンアクリル酸樹脂は２層フィルムのうちの一方の層であり、他方の層がポリエチレンテレフタレート（「ＰＥＴ」）キャリアフィルムである。この例では、ＰＥＴフィルムは、バッキング自体の一部ではなく、研磨物品１００を使用する前に剥離される。エチレンアクリル酸樹脂表面からＰＥＴを剥離することができるが、これら２つの層が研磨物品の使用中にともに滞留するように、エチレンアクリル酸樹脂とＰＥＴとを結合することもできる。
【０１５７】
いくつかの例では、バッキングは、少なくとも１０、少なくとも１２、又は少なくとも１５重量キログラム／ｃｍ２（ｋｇｆ／ｃｍ２）の弾性率を有する。いくつかの例では、バッキングは、最大２００、最大１００、又は最大３０ｋｇｆ／ｃｍ２の弾性率を有する。バッキングは、１００％伸長時（その元の長さの２倍）の引張強度が、少なくとも２００ｋｇｆ／ｃｍ２、少なくとも３００ｋｇｆ／ｃｍ２、又は少なくとも３５０ｋｇｆ／ｃｍ２である。バッキングの引張強度は、最大で９００ｋｇｆ／ｃｍ２、最大で７００ｋｇｆ／ｃｍ２、又は最大で５５０ｋｇｆ／ｃｍ２であり得る。これらの特性を備えたバッキングは様々な選択肢及び利点を提供することができ、そのいくつかは、参照により全体が記載されるかのように本明細書に組み込まれる米国特許第６，１８３，６７７号（Ｕｓｕｉら）に記載されている。
【０１５８】
任意選択的に、バッキングは、飽和剤、プレサイズ層、又はバックサイズ層のうちの少なくとも１つを有してもよい。これらの材料を使用して、バッキングを密閉するか、又はバッキング内にある糸若しくは繊維を保護することができる。バッキングが布材である場合、典型的には、これらの材料のうちの少なくとも１つが使用される。有利には、プレサイズ層又はバックサイズ層を追加すると、バッキングの前面及び／又は背面のいずれかの上に平滑な表面を付与することができる。参照により全体が記載されるかのように本明細書に組み込まれる米国特許第５，７００，３０２号（Ｓｔｏｅｔｚｅｌら）に記載されているように、当該技術分野で公知の他の任意選択の層を用いることもできる。
【０１５９】
記載される様々な実施形態の研磨物品は、スーパーサイズコート１２２、２２２、及び３２２のうちのいずれかなどのスーパーサイズコートを含む。一般に、スーパーサイズコートは、研磨物品の最外側のコーティングであり、研磨作業中に加工物に直接接触する。スーパーサイズコートは、いくつかの例では、実質的に透明である。
【０１６０】
本明細書で使用するとき、用語「実質的に透明」は、少なくとも約３０％、４０％、５０％、６０％、若しくは少なくとも約７０％以上のように大部分又はほとんどが透明であることを指す。いくつかの例では、本明細書に記載の任意のコート（例えば、スーパーサイズコート）の透明度の尺度はコートの透過率である。いくつかの例では、約９８％の透過率を有する、６×１２インチ×約１〜２ｍｉｌ（１５．２４×３０．４８ｃｍ×２５．４〜５０．８μｍ）の透明ポリエステルフィルムの試料を透過する５００ｎｍの光の透過率を測定する透過率試験によれば、スーパーサイズコートは、少なくとも５パーセント、少なくとも２０パーセント、少なくとも４０パーセント、少なくとも５０パーセント、又は少なくとも６０パーセントの透過率（例えば、約４０パーセント〜約８０パーセント、約５０パーセント〜約７０パーセント、約４０パーセント〜約７０パーセント、又は約５０パーセント〜約７０パーセントの透過率）を示す。
【０１６１】
スーパーサイズコートの１つの成分は、研削助剤とすることができる。研削助剤は、微粒子材料であり、それを研磨物品へ添加することは、研磨の化学的及び物理的プロセスに対して著しい効果を有し、そのため改善された性能をもたらすと定義される。一般に、研削助剤の添加は、コーティングされた研磨物品の耐用年数を増加させる。研削助剤は、多様な異なる材料を包含し、無機であっても有機であってもよい。研削助剤の例としては、ワックス、有機ハライド化合物、ハライド塩、及び金属、並びにこれらの合金が挙げられる。有機ハライド化合物は、典型的には、研磨中に分解し、ハロゲン酸又はガス状のハライド化合物を放出する。こうした材料の例としては、塩素化ワックス、例えばテトラクロロナフタレン、ペンタクロロナフタレン、及びポリ塩化ビニルが挙げられる。ハライド塩の例としては、フッ化アルミニウムナトリウム、塩化ナトリウム、カリウムクリオライト、ナトリウムクリオライト、アンモニウムクリオライト、テトラフルオロホウ酸カリウム（例えば、ＫＢＦ４）、テトラフルオロホウ酸ナトリウム、フッ化ケイ素、塩化カリウム、及び塩化マグネシウムが挙げられる。金属の例としては、スズ、鉛、ビスマス、コバルト、アンチモン、カドミウム、鉄及びチタンが挙げられる。他の研削助剤としては、硫黄、有機硫黄化合物、黒鉛及び金属硫化物が挙げられる。異なる研削助剤の組み合わせを使用することもまた、本発明の範囲内にあり、いくつかの事例において、これは、相乗的効果をもたらすことができる。研削助剤の上述の例は、研削助剤の代表的なものであることを意味し、全ての研削助剤を包含することを意味するものではない。研削助剤の更なる例としては、メタリン酸ナトリウム、リン酸三カリウム、及びポリ塩化ビニルとテトラフルオロホウ酸カリウムとのブレンドが挙げられる。
【０１６２】
スーパーサイズコートの１つの成分は、長鎖脂肪酸の金属塩（例えば、Ｃ１２〜Ｃ２２脂肪酸、Ｃ１４〜Ｃ１８脂肪酸、及びＣ１６〜Ｃ２０脂肪酸）であり得る。いくつかの例では、長鎖脂肪酸の金属塩はステアリン酸塩（例えば、ステアリン酸の塩）である。ステアリン酸の共役塩基は、ステアリン酸アニオン（ステアレートアニオン）としても知られているＣ１７Ｈ３５ＣＯＯ−である。有用なステアレートとしては、ステアリン酸カルシウム、ステアリン酸亜鉛、及びこれらの組み合わせが挙げられるが、これらに限定されない。
【０１６３】
長鎖脂肪酸の金属塩は、スーパーサイズコートの正規化した重量（すなわち、研磨物品の単位表面積当たりの平均重量）に基づいて、少なくとも１０重量パーセント、少なくとも５０重量パーセント、少なくとも７０重量パーセント、少なくとも８０重量パーセント、又は少なくとも９０重量パーセントの量で存在し得る。長鎖脂肪酸の金属塩は、スーパーサイズコートの正規化した重量に基づいて、最大１００重量パーセント、最大９９重量パーセント、最大９８重量パーセント、最大９７重量パーセント、最大９５重量パーセント、最大９０重量パーセント、最大８０重量パーセント、又は最大６０重量パーセント（例えば、約１０重量％〜約１００重量％、約３０重量％〜約７０重量％、約５０重量％〜約９０重量％、又は約５０重量％〜約１００重量％）の量で存在し得る。
【０１６４】
スーパーサイズ組成物の別の成分はポリマーバインダーであり、ポリマーバインダーは、いくつかの例では、スーパーサイズコートの形成に使用される組成物が研磨層上に平滑で連続したフィルムを形成することを可能にする。一例では、ポリマーバインダーはスチレンアクリルポリマーバインダーである。いくつかの例では、スチレンアクリルポリマーバインダーは、ＪＯＮＣＲＹＬ（登録商標）ＬＭＶ７０５１などの変性スチレンアクリルポリマーのアンモニウム塩であるが、これに限定されない。スチレンアクリルポリマーのアンモニウム塩は、例えば、重量平均分子量（ＭＷ）が、少なくとも１００，０００ｇ／モル、少なくとも１５０，０００ｇ／モル、少なくとも２００，０００ｇ／モル、又は少なくとも２５０，０００ｇ／モル（例えば、約１００，０００ｇ／モル〜約２．５×１０６ｇ／モル、約１００，０００ｇ／モル〜約５００，０００ｇ／モル、又は約２５０，０００〜約２．５×１０６ｇ／モル）であり得る。
【０１６５】
ＭＦＦＴとも呼ばれる最低フィルム形成温度は、ポリマーが半乾燥状態で自己融着して連続したポリマーフィルムを形成する最低温度である。本開示の文脈では、このポリマーフィルムは、その後、スーパーサイズコート内に存在する残りの固形物のバインダーとして機能することができる。いくつかの例では、スチレンアクリルポリマーバインダー（例えば、スチレンアクリルポリマーのアンモニウム塩）は、最大９０℃、最大８０℃、最大７０℃、最大６５℃、又は最大６０℃のＭＦＦＴを有する。
【０１６６】
いくつかの例では、バインダーは比較的低温（例えば７０℃以下）で乾燥される。乾燥温度は、いくつかの例では、スーパーサイズコートの長鎖脂肪酸成分の金属塩の融解温度を下回る。過度に高い温度（例えば、８０℃を上回る温度）を使用したスーパーサイズコートの乾燥は、バッキングの脆化及び割れを引き起こし、ウェブの取り扱いが複雑になり、製造コストが増大する可能性があるため望ましくない。低ＭＦＦＴによって、例えばスチレンアクリルポリマーのアンモニウム塩を含むバインダーにより、ＤＯＷＡＮＯＬ（登録商標）ＤＰｎＰなどの界面活性剤の添加を必要とせず、より低いバインダーレベルかつより低温でのより良好なフィルム形成の実現が可能となる。
【０１６７】
ポリマーバインダーは、スーパーサイズコートの正規化した重量に基づいて、少なくとも０．１重量パーセント、少なくとも１重量パーセント、又は少なくとも３重量パーセントの量で存在し得る。更に、ポリマーバインダーは、スーパーサイズコートの正規化した重量に基づいて、最大２０重量パーセント、最大１２重量パーセント、最大１０重量パーセント、又は最大８重量パーセントの量で存在し得る。有利には、変性スチレンアクリルコポリマーのアンモニウム塩をバインダーとして用いる場合、ステアレートコーティングに通常伴う曇りが大幅に低減される。本明細書に記載のエポキシ樹脂をバインダーとして使用することもできる。
【０１６８】
本開示のスーパーサイズコートは、スーパーサイズコート中に分散された粘土粒子を任意選択的に含有する。粘土粒子は、存在する場合、長鎖脂肪酸の金属塩、ポリマーバインダー、及びスーパーサイズ組成物の他の成分と均一に混合することができる。粘土は、光学的透明度の向上及び切削性能の向上などの、研磨物品に特有の有利な特性を与えることができる。粘土粒子を含有すれば、粘土添加剤が存在しないスーパーサイズコートと比較して、切削性能がより長期間持続することも可能になる。
【０１６９】
粘土粒子は、存在する場合、スーパーサイズコートの正規化した重量に基づいて、少なくとも０．０１重量パーセント、少なくとも０．０５重量パーセント、少なくとも０．１重量パーセント、少なくとも０．１５重量パーセント、又は少なくとも０．２重量パーセントの量で存在し得る。更に、粘土粒子は、スーパーサイズコートの正規化した重量に基づいて、最大９９重量パーセント、最大５０重量パーセント、最大２５重量パーセント、最大１０重量パーセント、又は最大５重量パーセントの量で存在し得る。
【０１７０】
粘土粒子は、任意の公知の粘土材料の粒子を含んでもよい。かかる粘土材料としては、スメクタイト類、カオリン類、イライト類、クロライト類、蛇紋石類、アタパルジャイト類、パリゴルスカイト類、バーミキュライト類、海緑石類、セピオライト類、及び混合層状粘土、の地質学的分類のものが挙げられる。具体的なスメクタイト類としては、特に、モンモリロナイト（例えば、ナトリウムモンモリロナイト又はカルシウムモンモリロナイト）、ベントナイト、パイロフィライト、ヘクトライト、サポナイト、ソーコナイト、ノントロナイト、タルク、バイデライト、及びボルコンスコイトが挙げられる。具体的なカオリン類としては、カオリナイト、ディッカイト、ナクライト、アンチゴライト、アナウキサイト、ハロイサイト、インデライト、及びクリソタイルが挙げられる。イライト類としては、ブラバイ石、白雲母、パラゴナイト、金雲母及び黒雲母が挙げられる。クロライト類としては、例えば、コレンス石、ペンニンサイト、ドンバサイト、須藤石、苦土緑泥石、及びクリノクロアが挙げられる。混合層状粘土としては、アレバルダイト及びバーミキュライトバイオタイトを挙げることができる。これらの層状粘土の変種及び同形置換体もまた使用され得る。
【０１７１】
研磨性能は、任意選択の添加剤として、スーパーサイズコート（例えば粘土粒子）中に相互分散されたナノ粒子（すなわち、ナノスケール粒子）によって更に向上され得る。有用なナノ粒子としては、例えば、ジルコニア、チタニア、シリカ、セリア、アルミナ、酸化鉄、バナジア、酸化亜鉛、酸化アンチモン、酸化スズ、及びアルミナシリカなどの金属酸化物のナノ粒子が挙げられる。ナノ粒子は、少なくとも１ナノメートル、少なくとも１．５ナノメートル、又は少なくとも２ナノメートルのメジアン粒径を有し得る。メジアン粒径は、最大２００ナノメートル、最大１５０ナノメートル、最大１００ナノメートル、最大５０ナノメートル、又は最大３０ナノメートルとすることができる。
【０１７２】
スーパーサイズ組成物の他の任意選択の成分としては、硬化剤、界面活性剤、消泡剤、殺生物剤、及びスーパーサイズ組成物での使用が知られる当該技術で公知の他の粒子状添加剤が挙げられる。
【０１７３】
いくつかの例では、スーパーサイズコートは、成分を一般的な溶媒に溶解又は分散させたスーパーサイズ組成物を提供することによって、形成することができる。いくつかの例では、溶媒は水である。好適に混合した後、スーパーサイズ分散体を下にある層の上にコーティングし、乾燥させて、仕上げたスーパーサイズコートを得ることができる。硬化剤が存在する場合、スーパーサイズ組成物は、熱又は化学線への曝露のいずれかにより硬化剤を活性化させることによって、硬化（cured）（例えば、硬化（hardened））することができる。
【０１７４】
例えば研磨層上へのスーパーサイズ組成物のコーティングは、任意の公知のプロセスを使用して実施することができる。いくつかの例では、スーパーサイズ組成物は、所定のコーティング重量を達成するために一定圧力でスプレーコーティングすることによって適用される。あるいは、ナイフコーターの間隙高さによってコーティング厚さを制御する、ナイフコーティング法を使用することができる。
【０１７５】
本明細書で使用される用語「アルキル」は、１〜４０個の炭素原子（Ｃ１〜Ｃ４０）、１〜約２０個の炭素原子（Ｃ１〜Ｃ２０）、１〜１２個の炭素原子（Ｃ１〜Ｃ１２）、１〜８個の炭素原子（Ｃ１〜Ｃ８）、又はいくつかの実施形態では、３〜６個の炭素原子（Ｃ３〜Ｃ６）を有する直鎖及び分岐状アルキル基を指す。直鎖状アルキル基の例としては、１〜８個の炭素原子を有するもの、例えば、メチル基、エチル基、ｎ−プロピル基、ｎ−ブチル基、ｎ−ペンチル基、ｎ−ヘキシル基、ｎ−ヘプチル基、及びｎ−オクチル基が挙げられる。分枝状アルキル基の例としては、イソプロピル基、イソ−ブチル基、ｓｅｃ−ブチル基、ｔ−ブチル基、ネオペンチル基、イソペンチル基、及び２，２−ジメチルプロピル基が挙げられるが、これらに限定されない。
【０１７６】
本明細書で使用される用語「アルコキシ」は、−Ｏ−アルキル基を指し、ここで、「アルキル」は、本明細書で定義されている。
【０１７７】
本明細書で使用される用語「アリール」は、環内にヘテロ原子を含有しない環状芳香族炭化水素を指す。したがってアリール基としては、フェニル基、アズレニル基、ヘプタレニル基、ビフェニル基、インダセニル基、フルオレニル基、フェナントレニル基、トリフェニレニル基、ピレニル基、ナフタセニル基、クリセニル基、ビフェニレニル基、アントラセニル基及びナフチル基が挙げられるが、これらに限定されない。いくつかの実施形態では、アリール基は、基の環部分に、約６〜約１４個の炭素（Ｃ６〜Ｃ１４）、又は６〜１０個の炭素原子（Ｃ６〜Ｃ１０）を含有する。
【０１７８】
本明細書で使用される用語「約」は、値又は範囲におけるある程度の変動性、例えば、記述されている値の又は記述されている範囲の限界の、１０％以内、５％以内、又は１％以内を許容することができる。
【０１７９】
本明細書で別段の指定がない限り、本明細書で使用される用語「実質的に」は、その大部分又はほとんどを指し、少なくとも約５０％、６０％、７０％、８０％、９０％、９５％、９６％、９７％、９８％、９９％、９９．５％、９９．９％、９９．９９％、又は少なくとも約９９．９９９％、又はそれ以上を指す。
【０１８０】
本明細書で別段の指定がない限り、本明細書で使用される用語「実質的にない」は、その少数又はほとんどないことを指し、約１０％未満、５％、２％、１％、０．５％、０．０１％、０．００１％未満、又は約０．０００１％以下を指す。
【０１８１】
範囲の形式で表される値は、その範囲の限界として明示的に記載されている数値を含むだけでなく、その範囲内に含まれる全ての個々の数値又は部分範囲も、あたかも各数値範囲及び部分範囲が明示的に記載されているかのように含むと、柔軟に解釈すべきである。例えば、「約０．１％〜約５％」又は「約０．１％〜５％」という範囲は、約０．１％〜約５％だけでなく、示された範囲内の各値（例えば、１％、２％、３％、及び４％）及び部分範囲（例えば、０．１％〜０．５％、１．１％〜２．２％、３．３％〜４．４％）も含むと解釈すべきである。「約Ｘ〜Ｙ」という記述は、特に断りのない限り、「約Ｙ〜約Ｘ」と同じ意味を有する。同様に、「約Ｘ、Ｙ、又は約Ｚ」という記述は、特に断りのない限り、「約Ｘ、約Ｙ、又は約Ｚ」と同じ意味を有する。
【０１８２】
本文書において、「１つの（a）」、「１つの（an）」、又は「その（the）」という用語は、文脈上明確な別段の指示がない限り、１又は複数を含めるために使用される。「又は」という用語は、特に断りのない限り非排他的な（nonexclusive）「又は」を指すために使用される。加えて、本明細書で使用され、かつ別の定義がなされていない表現又は用語は、説明のみを目的としたものであり、限定するものではないことが理解されるべきである。セクション見出しの任意の使用は、文書の読み取りを支援することを意図しており、限定するものとして解釈されるべきではない。更に、セクション見出しに関連する情報は、その特定のセクション内又はセクション外で生じ得る。更に、この文書内で参照されている全ての出版物、特許、及び特許文献は、あたかも参照により個別に組み込まれるかのようにその全体が参照により本明細書に組み込まれる。本明細書と、参照することによってそのように組み込まれたこれらの文献との間に一致しない語法がある場合、組み込まれた参照文献の語法は、本明細書の語法の補足と解釈されるべきである。すなわち、相いれない不一致については本明細書の語法が優先する。
【０１８３】
本明細書に記載の方法において、工程は、時間的又は操作上の順序が明示的に記載されている場合を除いて、本発明の原理を逸脱することなく任意の順序で実施され得る。更に、明示的な特許請求の範囲の文言が、それらが別個に実施されると記載していない限り、特定の工程は同時に行われ得る。例えば、Ｘをすると特許請求されている工程、及びＹをすると特許請求されている工程は、単一の操作内で同時に行うことができ、結果として生じるプロセスは、特許請求されているプロセスの文言上の範囲内に入ることになる。
【実施例】
【０１８４】
本明細書に記載の実施例は、予測的なものではなく、単に例示的であることを意図するものであり、製造及び試験手順におけるバリエーションは、異なる結果をもたらすことができる。実施例セクション中の全ての定量値は、用いられた手順に含まれる公知の許容誤差を考慮した近似的なものと理解される。上記の詳細な説明及び実施例は、理解しやすいように示したものにすぎない。これによって不必要な限定がなされるものではない。
【０１８５】
実施例の記載にあたり以下の略語を用いる。
【０１８６】
【表１】
2020500730.tif 000004
【０１８７】
別段の記載がない限り、全ての試薬は、Ｓｉｇｍａ−Ａｌｄｒｉｃｈ  Ｃｏｍｐａｎｙ（Ｓｔ．Ｌｏｕｉｓ，Ｍｉｓｓｏｕｒｉ）などの化学ベンダから得られたか、入手可能であるか、公知の方法で合成することができる。別段の記載がない限り、全ての比は乾燥重量による。
【０１８８】
本実施例で使用される材料及び試薬に関する略語は以下のとおりである。
ＡＣＲ：トリアクリル酸トリメチロールプロパン、Ａｌｌｎｅｘ  Ｉｎｃ．（ブリュッセル、ベルギー）から商品名「ＴＭＰＴＡ」で得た
ＡＲＣＯＬ：ポリエーテルポリオール、Ｂａｙｅｒ  Ｍａｔｅｒｉａｌ  Ｓｃｉｅｎｃｅ，ＬＬＣ（ピッツバーグ、ペンシルベニア州）から商品名「ＡＲＣＯＬ  ＬＨＴ  ２４０」で得た
ＢＡ：アクリル酸ブチル、ＢＡＳＦ  Ｃｏｒｐ．（フローラムパーク、ニュージャージー州）から得た
ＣＨＤＭ：１，４−シクロヘキサンジメタノール、Ｓｉｇｍａ−Ａｌｄｒｉｃｈ  Ｃｏｍｐａｎｙから得た
ＣＰＩ−６９７６：４−チオフェニルフェニルジフェニルスルホニウムヘキサフルオロアンチモネートと、ビス［４−（ジフェニルスルホニオ）フェニル］スルフィドビス（ヘキサフルオロアンチモネート）との炭酸プロピレン中混合物、Ａｃｅｔｏ  Ｃｏｒｐｏｒａｔｉｏｎ（ポートワシントン、ニューヨーク州）から商品名「ＣＰＩ  ６９７６」で得た
Ｄ−１１７３：α−ヒドロキシケトン光重合開始剤、ＢＡＳＦ  Ｃｏｒｐｏｒａｔｉｏｎから商品名「ＤＡＲＯＣＵＲ  １１７３」で得た
Ｅ−８２８：ビスフェノール−Ａエポキシ樹脂のジグリシチルエーテル、Ｍｏｍｅｎｔｉｖｅ  Ｓｐｅｃｉａｌｔｙ  Ｃｈｅｍｉｃａｌｓ，Ｉｎｃ．（コロンバス、オハイオ州）から商品名「ＥＰＯＮ  ８２８」で得た
Ｅ−１００１Ｆ：ビスフェノール−Ａエポキシ樹脂のジグリシチルエーテル、Ｍｏｍｅｎｔｉｖｅ  Ｓｐｅｃｉａｌｔｙ  Ｃｈｅｍｉｃａｌｓ，Ｉｎｃ．から商品名「ＥＰＯＮ  １００１Ｆ」で得た
Ｅ−１５１０：２１０〜２２０ｇ／当量のエポキシ当量を有するビスフェノール−Ａエポキシ樹脂、Ｍｏｍｅｎｔｉｖｅ  Ｓｐｅｃｉａｌｔｙ  Ｃｈｅｍｉｃａｌｓ，Ｉｎｃ．から商品名「ＥＰＯＮＥＸ  １５１０」で得た
ＥＣ−１５１１：５０重量％のステアリン酸カルシウム水性サスペンション、セッケン分散体、ｅＣｈｅｍ  Ｌｔｄ．（リーズ、イギリス）から商品名「ＥＣ−１５１１」で得た
ＧＭＡ：メタクリル酸グリシジル、Ｄｏｗ  Ｃｈｅｍｉｃａｌ  Ｃｏｍｐａｎｙ（ミッドランド、ミシガン州）から得た
ＧＰＴＭＳ：３−（グリシドオキシプロピル）トリメトキシシラン、Ｕｎｉｔｅｄ  Ｃｈｅｍｉｃａｌ  Ｔｅｃｈｎｏｌｏｇｉｅｓ，Ｉｎｃ．（ブリストル、ペンシルベニア州）から得た
Ｉ−６５１：ベンジルジメチルケタール光重合開始剤、ＢＡＳＦ  Ｃｏｒｐｏｒａｔｉｏｎから商品名「ＩＲＧＡＣＵＲＥ  ６５１」で得た
ＩＯＴＧ：イソオクチルチオグリコレート、Ｅｖａｎｓ  Ｃｈｅｍｅｔｉｃｓ，ＬＰ（ティーネック、ニュージャージー州）から得た
ＩＲＧ：２−ヒドロキシ−２−メチル−１−フェニル−１−プロパン−１−オン、ＢＡＳＦ  Ｃｏｒｐｏｒａｔｉｏｎから商品名「ＩＲＧＡＣＵＲＥ  １１７３」で得た
ＪＣＲＹＬ：８０℃を超えるＭＦＦＴ、９８℃のＴｇを有する、４８．０重量％の水性非フィルム形成性スチレンアクリルエマルション、ＢＡＳＦ  Ｃｏｍｐａｎｙから商品名「ＪＯＮＣＲＹＬ  Ｊ８９」で得た
ＭＸ−１０：ナトリウム−カリウムアルミナシリケート充填剤、Ｕｎｉｍｉｎ  Ｃｏｒｐｏｒａｔｉｏｎ（ニューカナーン、コネチカット州）から商品名「ＭＩＮＥＸ  １０」で得た
ＬＶＰＲＥＮ：エチレン−ビニルアセテートコポリマー、Ｌａｎｘｅｓｓ  Ｃｏｒｐｏｒａｔｉｏｎ（ピッツバーグ、ペンシルベニア州）から商品名「ＬＥＶＡＰＲＥＮ  ７００ＨＶ」で得た
Ｐ１８０  ＦＳＸ：Ｐ１８０グレードのアルミナオキシド研磨鉱物、Ｉｍｅｒｙｓ  Ｆｕｓｅｄ  Ｍｉｎｅｒａｌｓ  ＧｍｂＨ（フィラハ、オーストリア）から商品名「ＡＬＯＤＵＲ  ＢＦＲＰＬ」で得た
ＰＫＨＡ：フェノキシ樹脂、ＩｎＣｈｅｍ  Ｃｏｒｐｏｒａｔｉｏｎ（ロックヒル、サウスカロライナ州）から商品名「ＰＨＥＮＯＸＹ  ＰＫＨＡ」で得た
ＰＰ：紫色の顔料、Ｐｅｎｎ  Ｃｏｌｏｒ（ドイレスタウン、ペンシルベニア州）から商品名「９Ｓ９３」で市販
ＳＡＰ：成形研磨粒子、米国特許第８，１４２，５３１号（Ａｄｅｆｒｉｓら）の開示に従って調製した。成形研磨粒子は、正三角形のポリプロピレン金型キャビティ内でアルミナのゾルゲルを成形することによって調製した。乾燥及び焼成後、得られた成形研磨粒子は、約０．２０ｍｍ（辺長）×０．０５ｍｍ厚であり、抜け勾配は約９８°であった。
ＳＲ−３５１：トリアクリル酸トリメチロールプロパン、Ｓａｒｔｏｍｅｒ  ＵＳＡ，ＬＬＣ（エクストン、ペンシルベニア州）から商品名「ＳＲ３５１」で入手可能
ＳＵ−２．５：芳香族高含有量の多官能性エポキシ樹脂、Ｍｏｍｅｎｔｉｖｅ  Ｓｐｅｃｉａｌｔｙ  Ｃｈｅｍｉｃａｌｓ，Ｉｎｃ．から商品名「ＥＰＯＮ  ＳＵ−２．５」で得た
ＳＵ−８：ポリマー固体エポキシノボラック樹脂、Ｍｏｍｅｎｔｉｖｅ  Ｓｐｅｃｉａｌｔｙ  Ｃｈｅｍｉｃａｌｓ，Ｉｎｃ．から商品名「ＥＰＯＮ  Ｒｅｓｉｎ  ＳＵ−８」又は「ＥＰＩＫＯＴＥ  １５７」で得た
ＴＨＦＡ：アクリル酸テトラヒドロフルフリル、Ｖ−１５０、Ｓａｎ  Ｅｓｔｅｒｓ  Ｃｏｒｐｏｒａｔｉｏｎ（ニューヨーク、ニューヨーク州）から得た
ＵＶＩ−６９７６：炭酸プロピレン中５０重量％トリアリールスルホニウムヘキサフルオロアンチモネート、Ａｃｅｔｏ  Ｐｈａｒｍａ  Ｃｏｒｐｏｒａｔｉｏｎ（ポートワシントン、ニューヨーク州）から商品名「ＵＶＩ−６９７６」で得た
ＵＶＲ−６１１０：３，４−エポキシシクロヘキシルメチル−３，４−エポキシシクロヘキシルカルボキシレート、株式会社ダイセル（東京、日本）から得た
Ｗ−９８５：酸性ポリエステル界面活性剤、Ａｌｔａｎａ  ＡＧ（ヴェッセル、ドイツ）から商品名「ＢＹＫ  Ｗ−９８５」で得た
【０１８９】
アクリルコポリマーは、米国特許第５８０４６１０号（Ｈａｍｅｒら）の方法によって調製した。アクリルモノマーとラジカル光重合開始剤（Ｉ−６５１）と連鎖移動剤（ＩＯＴＧ）とを、アンバーガラスジャー内で合わせ、手動でかき混ぜて混合することにより、溶液を調製した。この溶液を、熱融着したエチレンビニルアセテート系フィルムのコンパートメント内に、２５グラムのアリコートとして分配し、１６℃の水浴に浸し、ＵＶ光（ＵＶＡ＝４．７ｍＷ／ｃｍ２、片面当たり８分）を使用して重合させた。
【０１９０】
（実施例１）
ホットメルト配合及びコーティング組成物を、５０又は２５０グラム容量の加熱された混合ヘッド及び混練要素が搭載されたＢＲＡＢＥＮＤＥＲミキサー（Ｃ．Ｗ．Ｂｒａｂｅｎｄｅｒ  Ｉｎｓｔｒｕｍｅｎｔｓ，Ｉｎｃ．（ハッケンサック、ニュージャージー州）を用いて調製した。ミキサーを望ましい混合温度、１２０〜１５０℃で稼動させ、混練要素を１００ｒｐｍで動作させた。最初にアクリルコポリマーを添加し、数分間混合した。固体エポキシ樹脂及びヒドロキシ官能性フィルム形成ポリマーを添加し、混合物全体が均一な分布となるまで混合した。液体エポキシ樹脂、ポリオール、及びシラン材料を、均一な分布となるまで、徐々に添加した。得られた混合物を数分間攪拌し、次に光酸発生剤を滴加した。混合物を数分間攪拌し、次に、アルミニウムパンへ移し、冷却した。材料の塊を２つの剥離ライナの間に置き、液圧プレス（Ｃａｒｖｅｒ  Ｉｎｃ．（ウォバシュ、インディアナ州））を用いて、９５℃まで加熱しながら押圧し、０．６ｍｍ厚のフィルムにした。
【０１９１】
Ｐ１８０  ＦＳＸ鉱物約１０５ｇ／ｍ２を、Ｓｐｅｌｌｍａｎ  Ｈｉｇｈ  Ｖｏｌｔａｇｅ  Ｅｌｅｃｔｒｏｎｉｃｓ  Ｃｏｒｐｏｒａｔｉｏｎ（ホーポージ、ニューヨーク州）製のモデル「ＳＬ  １５０」静電コーターを用いて、２１℃で２５ボルトの電荷で、メイク樹脂フィルムの４×６インチ（１０．１６×１５．２４ｃｍ）のシート上に静電塗装した。研磨コーティングフィルムを、最初に、Ｆｕｓｉｏｎ  Ｓｙｓｔｅｍｓ  Ｉｎｃ．（ゲイザースバーグ、メリーランド州）製の２つの「Ｄ」型電球を有するＵＶプロセッサを、６００Ｗ／インチ（２３６Ｗ／ｃｍ２）、５０フィート／分）（１５．２４ｍ／分）のライン速度で通過させることによって硬化させ、次いで１４０℃で５分間オーブン内で熱硬化させた。
【０１９２】
サイズ樹脂を次のとおり調製した。ＵＶＲ−６１１０  ３８７．８グラムを、黒色プラスチック容器中に２１℃で装入し、ＳＲ−３５１  １６６．２グラムを、高速ミキサーを用いて樹脂中に分散させた。Ｗ−９８５  ５．９グラムを添加し、続いてＭ−１０  ４００グラムを添加し、約１０分間混合した。この混合物に、ＣＰＩ−６９７６  ３０グラム及びＤ−１１７３  １０グラムを添加し、均質になるまで分散させた。次いで、得られたサイズ樹脂を、２ロールコーターを用いて２１℃で、公称乾燥コーティング重量１０５ｇ／ｍ２を用いて研磨メイク樹脂フィルム上にコーティングし、その後、それを、上記研磨メイク樹脂と同じ条件下で硬化させた。
【０１９３】
スーパーサイズ組成物を次のとおり調製した。ＥＣ−１５１１  ９０ｐｂｗを、２１℃で高速ミキサーを用いて分散させ、その後、ＪＣＲＹＬ  １０ｐｂｗを添加し、混合物が均質になるまで混合を継続した。次いで、得られたスーパーサイズ組成物を、３ロールミルを用いて、乾燥コーティング重量１４ｇ／ｍ２で、硬化サイズコーティング研磨樹脂上に塗布し、２１℃で１６時間、次いで９０℃で５分間乾燥させた。
【０１９４】
乾燥後、３Ｍ  Ｃｏｍｐａｎｙ（セント・ポール、ミネソタ州）から得たタイプ「Ｓｕｐｅｒ  ７７  ＭＵＬＴＩＰＵＲＰＯＳＥ  ＡＤＨＥＳＩＶＥ」を、スーパーサイズ層の反対側に、及びポリエステルループ材料の同様のサイズの試料に、噴霧した。２つの接着剤側を一緒に押圧し、手動ローラを用いて気泡を除去した。得られたループバッキング研磨コーティング樹脂を、２１℃で約１６時間乾燥させ、その後、６インチ（１５．２４ｃｍ）のディスクをその後のサンディング試験のためにダイカットした。
【０１９５】
（実施例２）
ループバッキング研磨コーティング樹脂を、実施例１に全般的に記載しているように調製し、ここで、Ｐ１８０  ＦＳＸ鉱物を、Ｐ１８０  ＦＳＸとＳＡＰ研磨鉱物との９０：１０（重量による）ブレンドに置き換えた。
【０１９６】
（実施例３〜６）
ループバッキング研磨コーティング樹脂を、表１に列挙する組成に従って、実施例１に全般的に記載しているように調製した。
【０１９７】
【表２】
2020500730.tif 000005
【０１９８】
比較例Ａ及びＢ
３Ｍ  Ｃｏｍｐａｎｙから商品名「Ｐ１８０  ２７０Ｊ」及び「Ｐ１８０  ７３４Ｕ」で得た６インチ（１５．２４ｃｍ）ループバッキング研磨ディスクを、それぞれ比較例Ａ及びＢとして使用した。
【０１９９】
サンディング試験
研磨性能試験を、ＡＣＴ  Ｌａｂｏｒａｔｏｒｉｅｓ，Ｉｎｃ．（ヒルスデール、ミシガン州）から得たＮＥＸＡ  ＯＥＭ型クリアコートを伴う１８インチ×２４インチ（４５．７ｃｍ×６１ｃｍ）の黒色塗装冷間圧延鋼試験板上で評価した。試験の目的で、研磨ディスクを、３Ｍ  Ｃｏｍｐａｎｙから商品名「ＨＯＯＫＩＴ  ＢＡＣＫＵＰ  ＰＡＤ、部品番号０５８６５」で市販されている６インチ（１５．２ｃｍ）バックアップパッドに取り付けた。Ｘ−Ｙテーブル上に配置され、６０００ｒｐｍ及び３／１６インチ（４．７６ｍｍ）ストロークで作動するサーボ制御モータの二作用軸を用いてサンディングを実施し、研磨物品を１５ポンド（６．８０Ｋｇ）の荷重で、パネルに対して２．５°の角度で押し付けた。次いで、ツールを、長さに沿って３．５インチ／分（８．８９ｃｍ／分）の速度で横断させ、次いでパネルの幅を合計１分間横断させた。このような、パネルの長さ及び幅に沿った４つのサイクルが完了し、合計４分間のサンディング時間が完了した。パネルの質量を各サイクルの前後で測定して、各サイクルのグラム単位の合計質量損失量、並びに４サイクルの終わりの累積質量損失量（合計切削量）を求めた。第３のパス重量を第１のパス重量で除算して切削寿命を計算し、試験中の性能低下を示した。平均表面仕上げ（Ｒａ）を、Ｍａｈｒ  Ｆｅｄｅｒａｌ  Ｉｎｃ．（プロビデンス、ロードアイランド州）製の接触粗面計モデル「ＰＥＲＴＨＯＭＥＴＥＲ  Ｍ２」を用いて５箇所で測定した。
【０２００】
表２に列挙する結果は、１試料当たり３枚のディスクの平均を表す。
【０２０１】
【表３】
2020500730.tif 000006
【０２０２】
可撓性試験
実施例１及び２並びに比較例Ｂの３８×５０ｍｍの断片を、Ｆｒａｎｋ−ＰＴＩ  ＧｍｂＨ（ビルケナウ、ドイツ）から得た実験室フレックス試験機を用いて曲げモードにおいて試験した。試料を、０．００５Ｎの予力及び１０秒の保持時間でクランプした。曲げ試験を１秒当たり３°から最大で６０°の角度で実施し、試験距離は２０ｍｍとした。表３に列挙した結果は、１試料当たり３つの測定値の平均を表す。
【０２０３】
【表４】
2020500730.tif 000007
【０２０４】
本明細書に開示されている特定の構造、特徴、詳細、構成等が、多くの実施形態において変更され得る及び／又は組み合わされ得る単純な実施例であることが、当業者には明らかとなる。このようなバリエーション及び組み合わせは全て、本開示の境界内にあるものとして、本発明者により想到される。したがって、本開示の範囲は、本明細書に記載の特定の例示的な構造に限定されるべきではなく、少なくとも特許請求の範囲の文言によって説明される構造、及びこれらの構造の等価物にまで拡大する。記載されたとおりの本明細書と、参照によって本明細書に援用されるいずれかの文書の開示内容との間に矛盾又は食い違いが存在する場合、記載されたとおりの本明細書が優先するものとする。更に、この文書内で参照されている全ての出版物、特許、特許文献は、あたかもそれらの全体が本明細書に記載されるかのようにその全体が参照により本明細書に組み込まれる。
【図１】
2020500730.tif 000008
【図２】
2020500730.tif 000009
【図３】
2020500730.tif 000010
【図４】
2020500730.tif 000011
【国際調査報告】
2020500730.tif 000012
2020500730.tif 000013
2020500730.tif 000014
2020500730.tif 000015